(57)【要約】【課題】外部量子効率の維持性能に優れる画素部を形成し得るインク組成物を提供すること。【解決手段】  発光性ナノ結晶粒子と、アリルエーテル基、及び、当該アリルエーテル基と反応して分子内環を形成しうるエチレン性不飽和基を含む光重合性化合物と、を含有するインク組成物。【選択図】なし【特許請求の範囲】
【請求項１】
発光性ナノ結晶粒子と、
アリルエーテル基、及び、当該アリルエーテル基と反応して分子内環を形成しうるエチレン性不飽和基を含む光重合性化合物と、
を含有するインク組成物。
【請求項２】
前記光重合性化合物は、前記エチレン性不飽和基を有する構造として、下記式（ＩＩ）で表される構造を含む、請求項１に記載のインク組成物。
【化１】
2020021033.tif 000020
［式（ＩＩ）中、＊は結合手を示す。］
【請求項３】
単官能又は多官能の（メタ）アクリレートを更に含有する、請求項１又は２に記載のインク組成物。
【請求項４】
前記発光性ナノ結晶粒子の含有量は、インク組成物の不揮発分の質量を基準として、２０質量％超である、請求項１〜３のいずれか一項に記載のインク組成物。
【請求項５】
チオール化合物を更に含有する、請求項１〜４のいずれか一項に記載のインク組成物。
【請求項６】
酸化防止剤を更に含有する、請求項１〜５のいずれか一項に記載のインク組成物。
【請求項７】
光散乱性粒子を更に含有する、請求項１〜６のいずれか一項に記載のインク組成物。
【請求項８】
無機成分の含有量が、前記インク組成物の不揮発分の質量を基準として、３０質量％以上である、請求項１〜７のいずれか一項に記載のインク組成物。
【請求項９】
光変換層を形成するために用いられる、請求項１〜８のいずれか一項に記載のインク組成物。
【請求項１０】
インクジェット方式で用いられる、請求項１〜９のいずれか一項に記載のインク組成物。
【請求項１１】
発光性ナノ結晶粒子と、エーテル環を有する構造単位を含む重合体と、を含有する、インク組成物の硬化物。
【請求項１２】
複数の画素部と、該複数の画素部間に設けられた遮光部と、を備え、
前記複数の画素部は、請求項１〜１０のいずれか一項に記載のインク組成物の硬化物又は請求項１１に記載の硬化物を含む発光性画素部を有する、光変換層。
【請求項１３】
前記発光性画素部として、
４２０〜４８０ｎｍの範囲の波長の光を吸収し６０５〜６６５ｎｍの範囲に発光ピーク波長を有する光を発する発光性ナノ結晶粒子を含有する、第１の発光性画素部と、
４２０〜４８０ｎｍの範囲の波長の光を吸収し５００〜５６０ｎｍの範囲に発光ピーク波長を有する光を発する発光性ナノ結晶粒子を含有する、第２の発光性画素部と、
を備える、請求項１２に記載の光変換層。
【請求項１４】
光散乱性粒子を含有する非発光性画素部を更に備える、請求項１２又は１３に記載の光変換層。
【請求項１５】
請求項１２〜１４のいずれか一項に記載の光変換層を備える、カラーフィルタ。
【発明の詳細な説明】
【技術分野】
【０００１】
本発明は、インク組成物及びその硬化物、光変換層、並びにカラーフィルタに関する。
【背景技術】
【０００２】
従来、液晶表示装置等のディスプレイにおける画素部（カラーフィルタ画素部）は、例えば、赤色有機顔料粒子又は緑色有機顔料粒子と、アルカリ可溶性樹脂及び／又はアクリル系単量体とを含有する硬化性レジスト材料を用いて、フォトリソグラフィ法により製造されてきた。
【０００３】
近年、ディスプレイの低消費電力化が強く求められるようになり、上記赤色有機顔料粒子又は緑色有機顔料粒子に代えて、例えば量子ドット、量子ロッド、その他の無機蛍光体粒子等の発光性ナノ結晶粒子を用いて、赤色画素、緑色画素といった画素部を形成させる方法が、活発に研究されている。
【０００４】
ところで、上記フォトリソグラフィ法でのカラーフィルタの製造方法では、その製造方法の特徴から、比較的高価な発光性ナノ結晶粒子を含めた画素部以外のレジスト材料が無駄になるという欠点があった。このような状況下、上記のようなレジスト材料の無駄をなくすため、インクジェット法により、光変換基板画素部を形成することが検討され始めている（特許文献１）。
【先行技術文献】
【特許文献】
【０００５】
【特許文献１】国際公開第２００８／００１６９３号
【発明の概要】
【発明が解決しようとする課題】
【０００６】
発光性ナノ結晶粒子を含むインク組成物により形成される画素部（例えばカラーフィルタ画素部）には、低消費電力化等の観点から、初期の外部量子効率（ＥＱＥ：Ｅｘｔｅｒｎａｌ  Ｑｕａｎｔｕｍ  Ｅｆｆｉｃｉｅｎｃｙ）を長期にわたり維持することが求められる。
【０００７】
そこで、本発明は、外部量子効率の維持性能に優れる画素部を形成し得るインク組成物、当該インク組成物の硬化物、並びに、当該インク組成物を用いた光変換層及びカラーフィルタを提供することを目的とする。
【課題を解決するための手段】
【０００８】
本発明の一側面は、発光性ナノ結晶粒子と、アリルエーテル基、及び、当該アリルエーテル基と反応して分子内環を形成しうるエチレン性不飽和基を含む光重合性化合物と、を含有するインク組成物に関する。
【０００９】
上記本発明のインク組成物によれば、外部量子効率の維持性能に優れる画素部を形成することができる。
【００１０】
上記光重合性化合物は、上記エチレン性不飽和基を有する構造として、下記式（ＩＩ）で表される構造を含んでいてよい。
【化１】
2020021033.tif 000002
［式（ＩＩ）中、＊は結合手を示す。］
【００１１】
上記インク組成物は、単官能又は多官能の（メタ）アクリレートを更に含有してよい。
【００１２】
上記発光性ナノ結晶粒子の含有量は、インク組成物の不揮発分の質量を基準として、２０質量％超であってよい。
【００１３】
上記インク組成物は、チオール化合物を更に含有してよい。
【００１４】
上記インク組成物は、酸化防止剤を更に含有してよい。
【００１５】
上記インク組成物は、光散乱性粒子を更に含有してよい。
【００１６】
上記インク組成物における無機成分の含有量は、インク組成物の不揮発分の質量を基準として、３０質量％以上であってよい。
【００１７】
上記インク組成物は、光変換層を形成するために用いることができる。すなわち、本発明のインク組成物は、光変換層形成用のインク組成物であってよい。
【００１８】
上記インク組成物は、インクジェット方式で用いられるインク組成物（インクジェットインク）であってよい。上述のとおり、本発明のインク組成物は吐出安定性に優れる傾向があるため、インクジェットインクとして好適に用いることができる。
【００１９】
本発明の一側面は、発光性ナノ結晶粒子と、エーテル環を有する構造単位を含む重合体と、を含有する、インク組成物の硬化物に関する。
【００２０】
上記本発明のインク組成物の硬化物によれば、外部量子効率の維持性能に優れる画素部を得ることができる。
【００２１】
本発明の一側面は、複数の画素部と、該複数の画素部間に設けられた遮光部と、を備え、複数の画素部が、上述したインク組成物の硬化物を含む発光性画素部を有する、光変換層に関する。
【００２２】
上記光変換層は、上記発光性画素部として、４２０〜４８０ｎｍの範囲の波長の光を吸収し６０５〜６６５ｎｍの範囲に発光ピーク波長を有する光を発する発光性ナノ結晶粒子を含有する、第１の発光性画素部と、４２０〜４８０ｎｍの範囲の波長の光を吸収し５００〜５６０ｎｍの範囲に発光ピーク波長を有する光を発する発光性ナノ結晶粒子を含有する、第２の発光性画素部と、を備えてよい。
【００２３】
上記光変換層は、光散乱性粒子を含有する非発光性画素部を更に備えてよい。
【００２４】
本発明の一側面は、上述した光変換層を備える、カラーフィルタに関する。
【発明の効果】
【００２５】
本発明によれば、外部量子効率の維持性能に優れる画素部を形成し得るインク組成物、当該インク組成物の硬化物、並びに、当該インク組成物を用いた光変換層及びカラーフィルタを提供することができる。
【図面の簡単な説明】
【００２６】
【図１】図１は、本発明の一実施形態のカラーフィルタの模式断面図である。
【発明を実施するための形態】
【００２７】
以下、本発明の実施形態について詳細に説明する。
【００２８】
＜インク組成物＞
一実施形態のインク組成物は、発光性ナノ結晶粒子と、アリルエーテル基、及び、当該アリルエーテル基と反応して分子内環を形成しうるエチレン性不飽和基を含む光重合性化合物と、を含有する、発光性のインク組成物である。一実施形態のインク組成物は、このような構成を備えることから、長期にわたり外部量子効率を維持することができる。すなわち、一実施形態のインク組成物は、外部量子効率の維持性能に優れる。このような効果が得られる原因は、明らかではないが、本発明者らは次のように推察している。
【００２９】
本実施形態のインク組成物が上記特定の光重合性化合物を含むため、本実施形態のインク組成物の硬化反応は、当該光重合性化合物が分子内反応により分子内環（エーテル環）を形成しつつ重合することで進行する。そのため、本実施形態のインク組成物により形成される画素部（本実施形態のインク組成物の硬化物を含む画素部）は、硬化成分として、エーテル環を有する構造単位を含む重合体を含有することとなる。本実施形態では、このエーテル環により硬化成分の分子内運動が制御されること等に起因して、画素部の外部量子効率の維持率が向上すると推察される。
【００３０】
また、従来のインク組成物により画素部中にエーテル環を有する構造単位を含む重合体を導入する場合、インク組成物にエーテル環を有する構造単位を含む重合体を含有させる必要があり、当該重合体によって、インク組成物の粘度が上昇してしまう。一方、本実施形態のインク組成物では、上記光重合性化合物が画素部形成後に重合体となるものであるため、インク組成物中に重合体を含有させる必要がない。そのため、本実施形態ではより低粘度のインク組成物を得ることができる。また、従来のインク組成物をインクジェット方式で画素部を形成する用途に用いる場合には、上記インク組成物の粘度の上昇に起因して、ノズル詰まり等が発生し、充分な吐出安定性が得られないことがある。一方、本実施形態のインク組成物では、上記光重合性化合物が画素部形成後に重合体となるものであるため、インク組成物の粘度の上昇を抑制しつつ、画素部中に重合体を導入することができる。そのため、吐出安定性と、外部量子効率の維持性能とを両立することができる。
【００３１】
一実施形態のインク組成物は、例えば、フォトリソグラフィ方式、インクジェット方式等の方法によりカラーフィルタ等が有する光変換層の画素部を形成するために用いられる、光変換層形成用（例えばカラーフィルタ用）のインク組成物である。
【００３２】
一実施形態のインク組成物は、公知慣用のカラーフィルタの製造方法に用いるインクとして適用が可能であるが、比較的高額である発光性ナノ結晶粒子、溶剤等の材料を無駄に消費せずに、必要な箇所に必要な量を用いるだけで画素部（光変換層）を形成できる点で、フォトリソグラフィ方式用よりも、インクジェット方式用に適合するよう、適切に調製して用いることが好ましい。
【００３３】
従来のインク組成物を用いてインクジェット方式で発光性ナノ結晶粒子を含有する画素部を形成する場合、優れた吐出安定性と優れた外部量子効率の維持性能とを両立することは困難であったが、一実施形態のインク組成物によれば、インクジェット方式であっても、優れた吐出安定性と優れた外部量子効率の維持性能とを両立することができる。すなわち、一実施形態のインク組成物は、インクジェット方式でカラーフィルタ画素部を形成する用途に好適に用いられる。
【００３４】
以下では、発光性ナノ結晶粒子、光重合性化合物、光重合開始剤及び光散乱性粒子を含有する、インクジェット方式に用いられるカラーフィルタ用インク組成物（カラーフィルタ用インクジェットインク）を例に挙げて説明する。
【００３５】
［発光性ナノ結晶粒子］
発光性ナノ結晶粒子は、励起光を吸収して蛍光又は燐光を発光するナノサイズの結晶体であり、例えば、透過型電子顕微鏡又は走査型電子顕微鏡によって測定される最大粒子径が１００ｎｍ以下である結晶体である。
【００３６】
発光性ナノ結晶粒子は、例えば、所定の波長の光を吸収することにより、吸収した波長とは異なる波長の光（蛍光又は燐光）を発することができる。発光性ナノ結晶粒子は、６０５〜６６５ｎｍの範囲に発光ピーク波長を有する光（赤色光）を発する、赤色発光性のナノ結晶粒子（赤色発光性ナノ結晶粒子）であってよく、５００〜５６０ｎｍの範囲に発光ピーク波長を有する光（緑色光）を発する、緑色発光性のナノ結晶粒子（緑色発光性ナノ結晶粒子）であってよく、４２０〜４８０ｎｍの範囲に発光ピーク波長を有する光（青色光）を発する、青色発光性のナノ結晶粒子（青色発光性ナノ結晶粒子）であってもよい。本実施形態では、インク組成物がこれらの発光性ナノ結晶粒子のうちの少なくとも１種を含むことが好ましい。また、発光性ナノ結晶粒子が吸収する光は、例えば、４００ｎｍ以上５００ｎｍ未満の範囲（特に、４２０〜４８０ｎｍの範囲の波長の光）の波長の光（青色光）、又は、２００ｎｍ〜４００ｎｍの範囲の波長の光（紫外光）であってよい。なお、発光性ナノ結晶粒子の発光ピーク波長は、例えば、分光蛍光光度計を用いて測定される蛍光スペクトル又は燐光スペクトルにおいて確認することできる。
【００３７】
赤色発光性のナノ結晶粒子は、６６５ｎｍ以下、６６３ｎｍ以下、６６０ｎｍ以下、６５８ｎｍ以下、６５５ｎｍ以下、６５３ｎｍ以下、６５１ｎｍ以下、６５０ｎｍ以下、６４７ｎｍ以下、６４５ｎｍ以下、６４３ｎｍ以下、６４０ｎｍ以下、６３７ｎｍ以下、６３５ｎｍ以下、６３２ｎｍ以下又は６３０ｎｍ以下に発光ピーク波長を有することが好ましく、６２８ｎｍ以上、６２５ｎｍ以上、６２３ｎｍ以上、６２０ｎｍ以上、６１５ｎｍ以上、６１０ｎｍ以上、６０７ｎｍ以上又は６０５ｎｍ以上に発光ピーク波長を有することが好ましい。これらの上限値及び下限値は、任意に組み合わせることができる。なお、以下の同様の記載においても、個別に記載した上限値及び下限値は任意に組み合わせ可能である。
【００３８】
緑色発光性のナノ結晶粒子は、５６０ｎｍ以下、５５７ｎｍ以下、５５５ｎｍ以下、５５０ｎｍ以下、５４７ｎｍ以下、５４５ｎｍ以下、５４３ｎｍ以下、５４０ｎｍ以下、５３７ｎｍ以下、５３５ｎｍ以下、５３２ｎｍ以下又は５３０ｎｍ以下に発光ピーク波長を有することが好ましく、５２８ｎｍ以上、５２５ｎｍ以上、５２３ｎｍ以上、５２０ｎｍ以上、５１５ｎｍ以上、５１０ｎｍ以上、５０７ｎｍ以上、５０５ｎｍ以上、５０３ｎｍ以上又は５００ｎｍ以上に発光ピーク波長を有することが好ましい。
【００３９】
青色発光性のナノ結晶粒子は、４８０ｎｍ以下、４７７ｎｍ以下、４７５ｎｍ以下、４７０ｎｍ以下、４６７ｎｍ以下、４６５ｎｍ以下、４６３ｎｍ以下、４６０ｎｍ以下、４５７ｎｍ以下、４５５ｎｍ以下、４５２ｎｍ以下又は４５０ｎｍ以下に発光ピーク波長を有することが好ましく、４５０ｎｍ以上、４４５ｎｍ以上、４４０ｎｍ以上、４３５ｎｍ以上、４３０ｎｍ以上、４２８ｎｍ以上、４２５ｎｍ以上、４２２ｎｍ以上又は４２０ｎｍ以上に発光ピーク波長を有することが好ましい。
【００４０】
発光性ナノ結晶粒子が発する光の波長（発光色）は、井戸型ポテンシャルモデルのシュレディンガー波動方程式の解によれば、発光性ナノ結晶粒子のサイズ（例えば粒子径）に依存するが、発光性ナノ結晶粒子が有するエネルギーギャップにも依存する。そのため、使用する発光性ナノ結晶粒子の構成材料及びサイズを変更することにより、発光色を選択することができる。
【００４１】
発光性ナノ結晶粒子は、半導体材料を含む発光性ナノ結晶粒子（発光性半導体ナノ結晶粒子）であってよい。発光性半導体ナノ結晶粒子としては、量子ドット、量子ロッド等が挙げられる。これらの中でも、発光スペクトルの制御が容易であり、信頼性を確保した上で、生産コストを低減し、量産性を向上させることができる観点から、量子ドットが好ましい。
【００４２】
発光性半導体ナノ結晶粒子は、第一の半導体材料を含むコアのみからなっていてよく、第一の半導体材料を含むコアと、第一の半導体材料とは異なる第二の半導体材料を含み、上記コアの少なくとも一部を被覆するシェルと、を有していてもよい。換言すれば、発光性半導体ナノ結晶粒子の構造は、コアのみからなる構造（コア構造）であってよく、コアとシェルからなる構造（コア／シェル構造）であってもよい。また、発光性半導体ナノ結晶粒子は、第二の半導体材料を含むシェル（第一のシェル）の他に、第一及び第二の半導体材料とは異なる第三の半導体材料を含み、上記コアの少なくとも一部を被覆するシェル（第二のシェル）を更に有していてもよい。換言すれば、発光性半導体ナノ結晶粒子の構造は、コアと第一のシェルと第二のシェルとからなる構造（コア／シェル／シェル構造）であってもよい。コア及びシェルのそれぞれは、２種以上の半導体材料を含む混晶（例えば、ＣｄＳｅ＋ＣｄＳ、ＣＩＳ＋ＺｎＳ等）であってよい。
【００４３】
発光性ナノ結晶粒子は、半導体材料として、ＩＩ−ＶＩ族半導体、ＩＩＩ−Ｖ族半導体、Ｉ−ＩＩＩ−ＶＩ族半導体、ＩＶ族半導体及びＩ−ＩＩ−ＩＶ−ＶＩ族半導体からなる群より選択される少なくとも１種の半導体材料を含むことが好ましい。
【００４４】
具体的な半導体材料としては、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＣｄＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ；ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ；ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ；Ｓｉ、Ｇｅ、ＳｉＣ、ＳｉＧｅ、ＡｇＩｎＳｅ２、ＣｕＧａＳｅ２、ＣｕＩｎＳ２、ＣｕＧａＳ２、ＣｕＩｎＳｅ２、ＡｇＩｎＳ２、ＡｇＧａＳｅ２、ＡｇＧａＳ２、Ｃ、Ｓｉ及びＧｅが挙げられる。発光性半導体ナノ結晶粒子は、発光スペクトルの制御が容易であり、信頼性を確保した上で、生産コストを低減し、量産性を向上させることができる観点から、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＩｎＰ、ＩｎＡｓ、ＩｎＳｂ、ＧａＰ、ＧａＡｓ、ＧａＳｂ、ＡｇＩｎＳ２、ＡｇＩｎＳｅ２、ＡｇＩｎＴｅ２、ＡｇＧａＳ２、ＡｇＧａＳｅ２、ＡｇＧａＴｅ２、ＣｕＩｎＳ２、ＣｕＩｎＳｅ２、ＣｕＩｎＴｅ２、ＣｕＧａＳ２、ＣｕＧａＳｅ２、ＣｕＧａＴｅ２、Ｓｉ、Ｃ、Ｇｅ及びＣｕ２ＺｎＳｎＳ４からなる群より選択される少なくとも１種を含むことが好ましい。
【００４５】
赤色発光性の半導体ナノ結晶粒子としては、例えば、ＣｄＳｅのナノ結晶粒子、コア／シェル構造を備えたナノ結晶粒子であって、当該シェル部分がＣｄＳであり内側のコア部がＣｄＳｅであるナノ結晶粒子、コア／シェル構造を備えたナノ結晶粒子であって、当該シェル部分がＣｄＳであり内側のコア部がＺｎＳｅであるナノ結晶粒子、ＣｄＳｅとＺｎＳとの混晶のナノ結晶粒子、ＩｎＰのナノ結晶粒子、コア／シェル構造を備えたナノ結晶粒子であって、当該シェル部分がＺｎＳであり内側のコア部がＩｎＰであるナノ結晶粒子、コア／シェル構造を備えたナノ結晶粒子であって、当該シェル部分がＺｎＳとＺｎＳｅとの混晶であり内側のコア部がＩｎＰであるナノ結晶粒子、ＣｄＳｅとＣｄＳとの混晶のナノ結晶粒子、ＺｎＳｅとＣｄＳとの混晶のナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００４６】
緑色発光性の半導体ナノ結晶粒子としては、例えば、ＣｄＳｅのナノ結晶粒子、ＣｄＳｅとＺｎＳとの混晶のナノ結晶粒子、コア／シェル構造を備えたナノ結晶粒子であって、当該シェル部分がＺｎＳであり内側のコア部がＩｎＰであるナノ結晶粒子、コア／シェル構造を備えたナノ結晶粒子であって、当該シェル部分がＺｎＳとＺｎＳｅとの混晶であり内側のコア部がＩｎＰであるナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００４７】
青色発光性の半導体ナノ結晶粒子としては、例えば、ＺｎＳｅのナノ結晶粒子、ＺｎＳのナノ結晶粒子、コア／シェル構造を備えたナノ結晶粒子であって、当該シェル部分がＺｎＳｅであり内側のコア部がＺｎＳであるナノ結晶粒子、ＣｄＳのナノ結晶粒子、コア／シェル構造を備えたナノ結晶粒子であって、当該シェル部分がＺｎＳであり内側のコア部がＩｎＰであるナノ結晶粒子、コア／シェル構造を備えたナノ結晶粒子であって、当該シェル部分がＺｎＳとＺｎＳｅとの混晶であり内側のコア部がＩｎＰであるナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００４８】
半導体ナノ結晶粒子は、同一の化学組成で、それ自体の平均粒子径を変えることにより、当該粒子から発光させるべき色を赤色にも緑色にも変えることができる。また、半導体ナノ結晶粒子は、それ自体として、人体等に対する悪影響が極力低いものを用いることが好ましい。カドミウム、セレン等を含有する半導体ナノ結晶粒子を発光性ナノ結晶粒子として用いる場合は、上記元素（カドミウム、セレン等）が極力含まれない半導体ナノ結晶粒子を選択して単独で用いるか、上記元素が極力少なくなるようにその他の発光性ナノ結晶粒子と組み合わせて用いることが好ましい。
【００４９】
発光性ナノ結晶粒子の形状は特に限定されず、任意の幾何学的形状であってもよく、任意の不規則な形状であってもよい。発光性ナノ結晶粒子の形状は、例えば、球状、楕円体状、角錐形状、ディスク状、枝状、網状、ロッド状等であってもよい。しかしながら、発光性ナノ結晶粒子としては、粒子形状として方向性の少ない粒子（例えば、球状、正四面体状等の粒子）を用いることが、インク組成物の均一性及び流動性をより高められる点で好ましい。
【００５０】
発光性ナノ結晶粒子の平均粒子径（体積平均径）は、所望の波長の発光が得られやすい観点、並びに、分散性及び保存安定性に優れる観点から、１ｎｍ以上であってよく、１．５ｎｍ以上であってよく、２ｎｍ以上であってもよい。所望の発光波長が得られやすい観点から、４０ｎｍ以下であってよく、３０ｎｍ以下であってよく、２０ｎｍ以下であってもよい。発光性ナノ結晶粒子の平均粒子径（体積平均径）は、透過型電子顕微鏡又は走査型電子顕微鏡により測定し、体積平均径を算出することにより得られる。
【００５１】
発光性ナノ結晶粒子は、分散安定性の観点から、その表面に有機リガンドを有することが好ましい。有機リガンドは、例えば、発光性ナノ結晶粒子の表面に配位結合されていてよい。換言すれば、発光性ナノ結晶粒子の表面は、有機リガンドによってパッシベーションされていてよい。また、インク組成物が後述する高分子分散剤を更に含有する場合には、発光性ナノ結晶粒子は、その表面に高分子分散剤を有していてもよい。本実施形態では、例えば、上述の有機リガンドを有する発光性ナノ結晶粒子から有機リガンドを除去し、有機リガンドと高分子分散剤とを交換することで発光性ナノ結晶粒子の表面に高分子分散剤を結合させてよい。ただし、インクジェットインクにした際の分散安定性の観点では、有機リガンドが配位したままの発光性ナノ結晶粒子に対して高分子分散剤が配合されることが好ましい。
【００５２】
有機リガンドとしては、光重合性化合物、有機溶剤等との親和性を確保するための官能基（以下、単に「親和性基」ともいう。）と、発光性ナノ結晶粒子と結合可能な官能基（発光性ナノ結晶粒子への吸着性を確保するための官能基）と、を有する化合物であることが好ましい。親和性基としては、置換又は無置換の脂肪族炭化水素基であってよい。当該脂肪族炭化水素基は、直鎖型であってもよく分岐構造を有していてもよい。また、脂肪族炭化水素基は、不飽和結合を有していてもよく、不飽和結合を有していなくてもよい。置換の脂肪族炭化水素は、脂肪族炭化水素基の一部の炭素原子が酸素原子で置換された基であってもよい。置換の脂肪族炭化水素基は、例えば、（ポリ）オキシアルキレン基を含んでいてよい。ここで、「（ポリ）オキシアルキレン基」とは、オキシアルキレン基、及び、２以上のアルキレン基がエーテル結合で連結したポリオキシアルキレン基の少なくとも１種を意味する。発光性ナノ結晶粒子と結合可能な官能基としては、例えば、ヒドロキシル基、アミノ基、カルボキシル基、チオール基、リン酸基、ホスホン酸基、ホスフィン基、ホスフィンオキサイド基及びアルコキシシリル基が挙げられる。有機リガンドとしては、例えば、ＴＯＰ（トリオクチルホスフィン）、ＴＯＰＯ（トリオクチルホスフィンオキサイド）、オレイン酸、オレイルアミン、オクチルアミン、トリオクチルアミン、ヘキサデシルアミン、オクタンチオール、ドデカンチオール、ヘキシルホスホン酸（ＨＰＡ）、テトラデシルホスホン酸（ＴＤＰＡ）、及びオクチルホスフィン酸（ＯＰＡ）が挙げられる。
【００５３】
有機リガンドは、好ましくは、ポリオキシアルキレン基を含む主鎖と、当該主鎖の少なくとも一方の末端に発光性ナノ結晶粒子と結合可能な１個以上の官能基とを有する。主鎖に含まれるポリオキシアルキレン基としては、例えば、ポリオキシエチレン基及びポリオキシプロピレン基が挙げられる。主鎖は、ポリオキシアルキレン基以外に、例えば、置換又は無置換の炭化水素基を有している。官能基は、例えば、発光性ナノ結晶粒子に配位結合可能な基である。官能基は、例えば、上記の発光性ナノ結晶粒子と結合可能な官能基を含んでいてよい。ここで、主鎖とは、当該化合物を構成している分子鎖のうち最も長いものをいう。置換又は無置換の炭化水素基の炭素数は、例えば、１〜１０であってよい。置換の炭化水素基は、炭素原子の一部が、硫黄原子、窒素原子等のヘテロ原子、カルボニル基等で置換されていてよい。
【００５４】
有機リガンドは、主鎖の一方の末端に発光性ナノ結晶粒子と結合可能な第１の官能基を１個以上有し、主鎖の他方の末端に第１の官能基と異なる第２の官能基を有していてよい。第１の官能基は、発光性ナノ結晶粒子と結合可能な官能基として上述した基と同じであってよい。第１の官能基の数は、１以上であってよく、２以上であってよく、２であってよい。第２の官能基は、発光性ナノ結晶粒子と結合可能な官能基として上述した基と同じであってよく、当該官能基とは異なるその他の基であってもよい。その他の基は、例えば、シクロアルキル基、アリール基であってよい。第２の官能基の数は、１以上であってよく、１であってよい。
【００５５】
一実施形態において、有機リガンドは、下記式（１−１）で表される有機リガンドであってもよい。
【化２】
2020021033.tif 000003
［式（１−１）中、ｐは０〜５０の整数を示し、ｑは０〜５０の整数を示す。］
【００５６】
式（１−１）で表される有機リガンドにおいて、ｐ及びｑのうち少なくとも一方が１以上であることが好ましく、ｐ及びｑの両方が１以上であることがより好ましい。
【００５７】
一実施形態において、第１の官能基がカルボキシル基であり、かつ第２の官能基がヒドロキシル基であり、有機リガンドが第１の官能基を２個以上有していてよい。すなわち、一実施形態において、有機リガンドは、主鎖の一方の末端にカルボキシル基を１個以上有し、主鎖の他方の末端にヒドロキシル基を有していてよく、主鎖の一方の末端カルボキシル基を２個以上有し、主鎖の他方の末端にヒドロキシル基を有していてよい。
【００５８】
有機リガンドは、例えば、下記式（１−２）で表される有機リガンドであってよい。
【化３】
2020021033.tif 000004
【００５９】
式（１−２）中、Ａ１は、カルボキシル基を含む１価の基を示し、Ａ２は、ヒドロキシル基を含む１価の基を示し、Ｒは、水素原子、メチル基、又はエチル基を示し、Ｌは、置換又は無置換のアルキレン基を示し、ｒは０以上の整数を示す。カルボキシル基を含む１価の基におけるカルボキシル基の数は、２個以上であってよく、２個以上４個以下であってよく、２個であってよい。Ｌで示されるアルキレン基の炭素数は、例えば、１〜１０であってよい。Ｌで示されるアルキレン基は、炭素原子の一部がヘテロ原子で置換されていてもよく、酸素原子、硫黄原子及び窒素原子からなる群より選択される少なくとも１種のヘテロ原子で置換されていてもよい。ｒは、例えば、１〜１００の整数であってよく、１０〜２０の整数であってもよい。
【００６０】
有機リガンドは、好ましくは下記式（１−２Ａ）で表される有機リガンドである。
【化４】
2020021033.tif 000005
【００６１】
式（１−２Ａ）中、ｒは上記と同義である。
【００６２】
有機リガンドは、画素部の外部量子効率及びその維持率に優れる観点から、式（１−２Ａ）で表される有機リガンドが望ましい。
【００６３】
発光性ナノ結晶粒子としては、有機溶剤、光重合性化合物等の中にコロイド形態で分散しているものを用いることができる。有機溶剤中で分散状態にある発光性ナノ結晶粒子の表面は、上述の有機リガンドによってパッシベーションされていることが好ましい。有機溶剤としては、例えば、シクロヘキサン、ヘキサン、ヘプタン、クロロホルム、トルエン、オクタン、クロロベンゼン、テトラリン、ジフェニルエーテル、プロピレングリコールモノメチルエーテルアセテート、ブチルカルビトールアセテート、１，４−ブタンジオールジアセテート、又はそれらの混合物が挙げられる。
【００６４】
発光性ナノ結晶粒子としては、市販品を用いることができる。発光性ナノ結晶粒子の市販品としては、例えば、ＮＮ−ラボズ社の、インジウムリン／硫化亜鉛、Ｄ−ドット、ＣｕＩｎＳ／ＺｎＳ、アルドリッチ社の、ＩｎＰ／ＺｎＳ等が挙げられる。
【００６５】
発光性ナノ結晶粒子の含有量は、外部量子効率の維持率の向上効果により優れる観点から、インク組成物の不揮発分の質量を基準として、好ましくは２０質量％超であり、より好ましくは２３質量％以上であり、更に好ましくは２５質量％以上である。発光性ナノ結晶粒子の含有量が２０質量％超である場合、優れた発光強度が得られるため、このようなインク組成物はカラーフィルタ用途として好適に用いられる。同様の観点から、発光性ナノ結晶粒子の含有量は、インク組成物の不揮発分の質量を基準として、５０質量％以下であってよく、４０質量％以下であってもよく、３５質量％以下であってもよく、３０質量％以下であってもよい。発光性ナノ結晶粒子の含有量は、吐出安定性により優れる観点から、インク組成物の不揮発分の質量を基準として、５０質量％以下である。また、発光性ナノ結晶粒子の含有量が５０質量％以下である場合、優れた発光強度が得られるため、このようなインク組成物はカラーフィルタ用インクジェットインクとして好適に用いられる。同様の観点から、発光性ナノ結晶粒子の含有量は、インク組成物の不揮発分の質量を基準として、４０質量％以下であってもよく、３５質量％以下であってもよく、３０質量％以下であってもよい。発光性ナノ結晶粒子の含有量は、例えば、インク組成物の不揮発分の質量を基準として、２０質量％超５０質量％以下、２３〜５０質量％、２５〜５０質量％、２０質量％超４０質量％以下、２０質量％超３５質量％以下、又は、２０質量％超３０質量％以下であってよい。なお、本明細書中、「インク組成物の不揮発分の質量」とは、インク組成物が溶剤を含む場合、インク組成物の全質量から溶剤の質量を除いた質量を指し、インク組成物が溶剤を含まない場合、インク組成物の全質量を指す。
【００６６】
インク組成物は、発光性ナノ結晶粒子として、赤色発光性ナノ結晶粒子、緑色発光性ナノ結晶粒子及び青色発光性ナノ結晶粒子のうちの２種以上を含んでいてもよいが、好ましくはこれらの粒子のうちの１種のみを含む。インク組成物が赤色発光性ナノ結晶粒子を含む場合、緑色発光性ナノ結晶粒子の含有量及び青色発光性ナノ結晶粒子の含有量は、発光性ナノ結晶粒子の全質量を基準として、好ましくは１０質量％以下であり、より好ましくは０質量％である。インク組成物が緑色発光性ナノ結晶粒子を含む場合、赤色発光性ナノ結晶粒子の含有量及び青色発光性ナノ結晶粒子の含有量は、発光性ナノ結晶粒子の全質量を基準として、好ましくは１０質量％以下であり、より好ましくは０質量％である。
【００６７】
［光重合性化合物］
本実施形態のインク組成物は、光重合性化合物として、アリルエーテル基（−Ｏ−ＣＨ２−ＣＨ２＝ＣＨ２）と、当該アリルエーテル基と反応して分子内環を形成しうるエチレン性不飽和基と、を含む光重合性化合物（以下、「第１の光重合性化合物」ともいう。）を含有する。本明細書において、エチレン性不飽和基とは、エチレン性不飽和結合（重合性炭素−炭素二重結合）を有する基を意味する。
【００６８】
ここで、「光重合性化合物」とは、光（活性エネルギー線）の照射によって重合する化合物を意味する。光重合性化合物は、典型的には、後述する光重合開始剤と共に用いられる。例えば、光ラジカル重合性化合物は光ラジカル重合開始剤と共に用いられる。言い換えれば、本実施形態のインク組成物は、光重合性化合物（例えば光ラジカル重合性化合物）及び光重合開始剤（例えば光ラジカル重合開始剤）を含む光重合性成分を含有していてよい。
【００６９】
第１の光重合性化合物におけるアリルエーテル基とエチレン性不飽和基との分子内環化反応は、分子内ラジカル環化反応であってよい。分子内ラジカル環化反応では、上記エチレン性不飽和基と、アリルエーテル基とがラジカル反応することで、互いのエチレン性不飽和結合間に炭素−炭素結合が形成され、これにより分子内環（エーテル環）が形成される。そのため、第１の光重合性化合物をラジカル重合に供することで、分子内環化反応と重合反応が略同時に進行し、エーテル環を含む構造単位を有する重合体が得られる。
【００７０】
形成される分子内環の構造は、例えば、４員環構造（例えばテトラヒドロフラン構造）、５員環構造、又は６員環構造であってよく、好ましくは、５員環構造である。第１の光重合性化合物における、アリルエーテル基と、当該アリルエーテル基と反応するエチレン性不飽和基との位置関係は、このような分子内環を形成可能な位置関係であればよい。
【００７１】
アリルエーテル基と、当該アリルエーテル基と反応して分子内環を形成しうるエチレン性不飽和基とは、二価の炭化水素基によって連結されていてよい。すなわち、第１の光重合性化合物は、下記式（Ｉ）で表される化合物であってよい。
【化５】
2020021033.tif 000006
［式（Ｉ）中、Ｘは水素原子又は一価の有機基を示し、Ｙは二価の炭化水素基を示す。Ａで示す点線で囲われた部分はアリルエーテル基中のエチレン性不飽和結合を示し、Ｂで示す点線で囲われた部分は当該アリルエーテル基と反応して分子内環を形成しうるエチレン性不飽和基中のエチレン性不飽和結合を示す。］
【００７２】
二価の炭化水素基Ｙは、例えば、アルキレン基であり、好ましくはメチレン基である。
【００７３】
アリルエーテル基と反応して分子内環を形成しうるエチレン性不飽和基は、例えば、下記式（ＩＩ）で表される構造に含まれるエチレン性不飽和基であってよい。すなわち、第１の光重合性化合物は、アリルエーテル基と反応して分子内環を形成しうるエチレン性不飽和基を有する構造として、下記式（ＩＩ）で表される構造を含んでいてよい。
【化６】
2020021033.tif 000007
［式（ＩＩ）中、＊は結合手を示す。］
【００７４】
式（ＩＩ）で表される構造は、好ましくは下記式（ＩＩａ）で表される構造である。すなわち、式（Ｉ）中のＸは、好ましくは下記式（ＩＩＩ）で表される基である。
【化７】
2020021033.tif 000008
［式（ＩＩａ）中、＊は結合手を示し、Ｒ１は炭化水素基を示す。］
【化８】
2020021033.tif 000009
［式（ＩＩＩ）中、＊は結合手を示し、Ｒ１は炭化水素基を示す。］
【００７５】
Ｒ１の炭素数（炭化水素基の炭素数）は特に限定されず、例えば、１〜４である。Ｒ１は、置換又は無置換の脂肪族炭化水素基であってよい。Ｒ１は、好ましくはアルキル基であり、より好ましくはメチル基である。
【００７６】
第１の光重合性化合物は、より優れた吐出安定性が得られる観点、及び、より優れた外部量子効率の維持性能が得られる観点から、好ましくは２−アリルオキシメチルアクリル酸アルキルである。すなわち、第１の光重合性化合物は、好ましくは下記式（Ｉａ）で表される化合物である。
【化９】
2020021033.tif 000010
［式（Ｉａ）中、Ｒ２はアルキル基を示す。］
【００７７】
式（Ｉａ）中のＲ２は好ましくはメチル基である。すなわち、第１の光重合性化合物はより好ましくは２−アリルオキシメチルアクリル酸メチルである。
【００７８】
第１の光重合性化合物が有するエチレン性不飽和結合の数（エチレン性不飽和基の数）は、分子内環化反応時における副反応の進行を抑制する観点から、好ましくは２である。すなわち、式（Ｉ）中のＸ及びＹは好ましくはエチレン性不飽結合を含まない。
【００７９】
第１の光重合性化合物の分子量は、インク組成物の吐出安定性に優れる観点から、好ましくは３００以下、より好ましくは２５０以下、更に好ましくは２００以下である。第１の光重合性化合物の分子量は、１５０以上、２００以上、又は２５０以上であってよい。
【００８０】
第１の光重合性化合物の粘度は、インク組成物の吐出安定性に優れる観点から、好ましくは２０ｍＰａ・ｓ以下、より好ましくは１２ｍＰａ・ｓ以下である。第１の光重合性化合物の粘度は、１．５ｍＰａ・ｓ以上、２．９ｍＰａ・ｓ以上、又は５．３ｍＰａ・ｓ以上であってよい。
【００８１】
従来、インクジェットインクに求められる吐出安定性を向上させる観点から、インクジェットインク用の光重合性化合物として（メタ）アクリレート等の低粘度の光重合性化合物が検討されていた。しなしながら、これらの光重合性化合物では優れた吐出安定性と優れた光学特性（外部量子効率、外部量子効率の維持性能等）とを両立することは困難であった。これに対し、第１の光重合性化合物は、重合前（硬化前）には低い粘度を有する傾向があり、また、重合後（硬化後）には、上記従来の光重合性化合物の重合体と比較して強固な分子構造をとることができる。そのため、上記第１の光重合性化合物を用いることで、優れた吐出安定性と優れた光学特性（外部量子効率、外部量子効率の維持性能等）とを容易に両立することができる傾向がある。
【００８２】
第１の光重合性化合物の含有量は、インクジェットインクとして適正な粘度が得られやすい観点、画素部（インク組成物の硬化物）の外部量子効率の維持性能により優れる観点、並びに、画素部（インク組成物の硬化物）の耐溶剤性及び磨耗性が向上する観点から、インク組成物の不揮発分の質量を基準として、５質量％以上、１０質量％以上、１５質量％以上、２０質量％以上、２５質量％以上、３０質量％以上、３５質量％以上又は４０質量％以上であってよい。第１の光重合性化合物の含有量は、インクジェットインクとして適正な粘度が得られやすい観点、及び、画素部（インク組成物の硬化物）の外部量子効率の維持性能により優れる観点から、インク組成物の不揮発分の質量を基準として、７０質量％以下、６０質量％以下、５０質量％以下、４０質量％以下、３０質量％以下、又は２０質量％以下であってよい。第１の光重合性化合物の含有量は、例えば、インク組成物の不揮発分の質量を基準として、５〜７０質量％、１０〜７０質量％、１５〜７０質量％、２５〜７０質量％、３０〜６０質量％、３５〜６０質量％、３５〜５０質量％又は４０〜５０質量％であってよい。
【００８３】
第１の光重合性化合物は、１種を単独で用いてもよいし、２種以上を併用してもよい。また、インク組成物は、光重合性化合物として、第１の光重合性化合物とは異なる第２の光重合性化合物を含有してもよい。インク組成物に含有される第２の光重合性化合物は、１種であっても複数種であってもよい。
【００８４】
第２の光重合性化合物としては、エチレン性不飽和基を有するモノマー等が挙げられる。ここで、エチレン性不飽和モノマーとは、エチレン性不飽和結合（炭素−炭素二重結合）を有するモノマーを意味する。エチレン性不飽和基を有するモノマーとしては、例えば、ビニル基、ビニレン基、ビニリデン基、（メタ）アクリロイル基等のエチレン性不飽和基を有するモノマーが挙げられる。外部量子効率がより向上する観点では、単官能又は二官能の（メタ）アクリレート外部量子効率の維持性能がより向上する観点では、単官能又は二官能のアクリレートがより好ましい。なお、本明細書において、「（メタ）アクリロイル基」とは、「アクリロイル基」及びそれに対応する「メタクリロイル基」を意味する。「（メタ）アクリレート」、「（メタ）アクリルアミド」との表現についても同様である。また、単官能の（メタ）アクリートとは、（メタ）アクリロイル基を１つ有する（メタ）アクリレートモノマーを意味し、多官能の（メタ）アクリートとは、（メタ）アクリロイル基を２つ以上有する（メタ）アクリレートモノマーを意味する。
【００８５】
エチレン性不飽和モノマーにおけるエチレン性不飽和結合の数（例えばエチレン性不飽和基の数）は、例えば、１〜３である。より優れた吐出安定性が得られる観点、及び、より優れた外部量子効率の維持性能が得られる観点から、２以上のエチレン性不飽和結合を有する多官能不飽和モノマーが好ましく、２以上の（メタ）アクリロイル基を有する多官能（メタ）アクリレートがより好ましく、２以上のアクリロイル基を有する多官能アクリレートが更に好ましい。多官能（メタ）アクリレートとしては、アルキレングリコールジ（メタ）アクリレート、ポリアルキレングリコールジ（メタ）アクリレート等の二官能（メタ）アクリレートが好ましく、二官能アクリレートがより好ましい。
【００８６】
多官能（メタ）アクリレートの具体例としては、１，３−ブチレングリコールジ（メタ）アクリレート、１，４−ブタンジオールジ（メタ）アクリレート、１，５−ペンタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、１，８−オクタンジオールジ（メタ）アクリレート、１，９−ノナンジオールジ（メタ）アクリレート、トリシクロデカンジメタノールジ（メタ）アクリレート、エチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ネオペンチルグリコ−ルヒドロキシピバリン酸エステルジアクリレ−ト、トリス（２−ヒドロキシエチル）イソシアヌレートの２個の水酸基が（メタ）アクリロイルオキシ基によって置換されたジ（メタ）アクリレート、ネオペンチルグリコール１モルに４モル以上のエチレンオキサイド若しくはプロピレンオキサイドを付加して得られるジオールの２個の水酸基が（メタ）アクリロイルオキシ基によって置換されたジ（メタ）アクリレート、ビスフェノールＡ１モルに２モルのエチレンオキサイド若しくはプロピレンオキサイドを付加して得られるジオールの２個の水酸基が（メタ）アクリロイルオキシ基によって置換されたジ（メタ）アクリレート、トリメチロールプロパン１モルに３モル以上のエチレンオキサイド若しくはプロピレンオキサイドを付加して得られるトリオールの２個の水酸基が（メタ）アクリロイルオキシ基によって置換されたジ（メタ）アクリレート、ビスフェノールＡ１モルに４モル以上のエチレンオキサイド若しくはプロピレンオキサイドを付加して得られるジオールの２個の水酸基が（メタ）アクリロイルオキシ基によって置換されたジ（メタ）アクリレートなどの二官能（メタ）アクリレート、グリセリントリ（メタ）アクリレート、トリメチロールエタントリ（メタ）アクリレート等の三官能（メタ）アクリレートなどが挙げられる。これらの中でも、アルキレン基の炭素数が４〜１２のアルキレングリコールジ（メタ）アクリレートが好ましく、例えば、１，４−ブタンジオールジ（メタ）アクリレート及び１，６−ヘキサンジオールジ（メタ）アクリレートが好ましく用いられる。
【００８７】
第２の光重合性化合物は、単官能（メタ）アクリレートであってもよい。単官能（メタ）アクリレートとしては、例えば、メチル（メタ）アクリレート、エチル（メタ）アクリレート、プロピル（メタ）アクリレート、ブチル（メタ）アクリレート、アミル（メタ）アクリレート、２−エチルヘキシル（メタ）アクリレート、オクチル（メタ）アクリレート、ノニル（メタ）アクリレート、ドデシル（メタ）アクリレート、ヘキサデシル（メタ）アクリレート、オクタデシル（メタ）アクリレート、シクロヘキシル（メタ）アクリレート、メトキシエチル（メタ）アクリレート、ブトキシエチル（メタ）アクリレート、フェノキシエチル（メタ）アクリレート、ノニルフェノキシエチル（メタ）アクリレート、グリシジル（メタ）アクリレート、ジメチルアミノエチル（メタ）アクリレート、ジエチルアミノエチル（メタ）アクリレート、エトキシエトキシエチル（メタ）アクリレート、イソボルニル（メタ）アクリレート、ジシクロペンタニル（メタ）アクリレート、ジシクロペンテニル（メタ）アクリレート、ジシクロペンテニロキシエチル（メタ）アクリレート、２−ヒドロキシ−３−フェノキシプロピル（メタ）アクリレート、テトラヒドロフルフリル（メタ）アクリレート、２−ヒドロキシエチル（メタ）アクリレート、ベンジル（メタ）アクリレート、フェニルベンジル（メタ）アクリレート、こはく酸モノ（２−アクリロイルオキシエチル）、Ｎ−［２−（アクリロイルオキシ）エチル］フタルイミド、Ｎ−［２−（アクリロイルオキシ）エチル］テトラヒドロフタルイミド等が挙げられる。
【００８８】
第２の光重合性化合物の含有量は、インクジェットインクとして適正な粘度が得られやすい観点、画素部（インク組成物の硬化物）の外部量子効率の維持性能により優れる観点、並びに、画素部（インク組成物の硬化物）の耐溶剤性及び磨耗性が向上する観点から、インク組成物の不揮発分の質量を基準として、５質量％以上、１０質量％以上、又は１５質量％以上であってよい。第２の光重合性化合物の含有量は、インクジェットインクとして適正な粘度が得られやすい観点、及び、画素部（インク組成物の硬化物）の外部量子効率の維持性能により優れる観点から、インク組成物の不揮発分の質量を基準として、３０質量％以下、２０質量％以下又は２５質量％以下であってよい。
【００８９】
第１の光重合性化合物の含有量に対する第２の光重合性化合物の含有量の比（第２の光重合性化合物の含有量／第１の光重合性化合物の含有量）は、画素部（インク組成物の硬化物）の外部量子効率の維持性能により優れる観点から、例えば、０．３以上、０．４以上又は０．５以上であってよく、０．８以下、０．７以下又は０．６以下であってよい。
【００９０】
インク組成物に含有される全ての光重合性化合物の含有量（第１の光重合性化合物と第２の光重合性化合物の合計量）は、画素部（インク組成物の硬化物）の外部量子効率の維持性能により優れる観点から、例えば、５質量％以上、１０質量％以上、１５質量％以上、２０質量％以上、２５質量％以上、３０質量％以上、３５質量％以上、４０質量％以上又は４５質量％以上であってよく、７０質量％以下、６０質量％以下、５０質量％以下、４０質量％以下、３０質量％以下、又は２０質量％以下であってよい。
【００９１】
本実施形態で使用する光重合性化合物は、信頼性に優れる画素部（インク組成物の硬化物）が得られやすい観点から、アルカリ不溶性であってよい。本明細書中、光重合性化合物がアルカリ不溶性であるとは、１質量％の水酸化カリウム水溶液に対する２５℃における光重合性化合物の溶解量が、光重合性化合物の全質量を基準として、３０質量％以下であることを意味する。光重合性化合物の上記溶解量は、好ましくは、１０質量％以下であり、より好ましくは３質量％以下である。
【００９２】
上述した光重合性化合物は、重合抑制剤との混合物を用いてもよい。重合抑制剤としては、４−ヒドロキシ‐２，２，６，６−テトラメチルピペリジノオキシ,フリーラジカル等が挙げられる。重合抑制剤の使用量は、画素部形成時における光重合性化合物の重合を阻害しない程度の量であればよく、例えば、光重合性化合物１００質量部に対して、０．０５〜０．１０質量部である。
【００９３】
［光重合開始剤］
光重合開始剤は、例えば光ラジカル重合開始剤である。光ラジカル重合開始剤としては、分子開裂型又は水素引き抜き型の光ラジカル重合開始剤が好適である。
【００９４】
分子開裂型の光ラジカル重合開始剤としては、ベンゾインイソブチルエーテル、２，４−ジエチルチオキサントン、２−イソプロピルチオキサントン、２，４，６−トリメチルベンゾイルジフェニルホスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルホスフィンオキシド、（２，４，６−トリメチルベンゾイル）エトキシフェニルホスフィンオキシド等が好適に用いられる。これら以外の分子開裂型の光ラジカル重合開始剤として、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オンを併用してもよい。
【００９５】
水素引き抜き型の光ラジカル重合開始剤としては、ベンゾフェノン、４−フェニルベンゾフェノン、イソフタルフェノン、４−ベンゾイル−４’−メチル−ジフェニルスルフィド等が挙げられる。分子開裂型の光ラジカル重合開始剤と水素引き抜き型の光ラジカル重合開始剤とを併用してもよい。
【００９６】
本実施形態では、優れた外部量子効率が得られる観点から、インク組成物が、光重合開始剤として、分子量が３５０以下の光重合開始剤を含んでいてよい。特に、発光性ナノ結晶粒子の含有量が、インク組成物の不揮発分の質量を基準として、２０質量％超５０質量％以下である場合に、インク組成物が、分子量が３５０以下の光重合開始剤を含むことが好ましい。
【００９７】
光重合開始剤の分子量は、外部量子効率の向上効果により優れる観点並びに吐出安定性及び硬化性を両立しやすい観点から、好ましくは３３０以下である。光重合開始剤の分子量は、外部量子効率の向上効果により優れる観点並びに吐出安定性及び硬化性を両立しやすい観点から、好ましくは１５０以上であり、より好ましくは２００以上であり、更に好ましくは２５０以上であり、特に好ましくは３００以上である。これらの観点から、光重合開始剤の分子量は、１５０〜３５０、２００〜３５０、２５０〜３５０、３００〜３５０、１５０〜３３０、２００〜３３０、２５０〜３３０又は３００〜３３０であってよい。なお、インク組成物は分子量が３５０より大きい光重合開始剤を含んでいてもよいが、光重合開始剤の全量中、分子量が３５０以下の光重合開始剤の含有量は、好ましくは１質量％以上であり、より好ましくは２質量％以上である。光重合開始剤の全量中、分子量が３５０以下の光重合開始剤の含有量は、５０質量％以上、７０質量％以上又は９０質量％以上であってもよい。分子量が３５０以下の光重合開始剤の含有量は１００質量％であってもよい。
【００９８】
光重合開始剤の含有量は、インク組成物の硬化性の観点から、光重合性化合物１００質量部に対して、０．１質量部以上であってよく、０．５質量部以上であってもよく、１質量部以上であってもよく、３質量部以上であってもよく、５質量部以上であってもよい。光重合開始剤の含有量は、画素部（インク組成物の硬化物）の経時安定性の観点から、光重合性化合物１００質量部に対して、４０質量部以下であってよく、３０質量部以下であってもよく、２０質量部以下であってもよく、１０質量部以下であってもよい。
【００９９】
［光散乱性粒子］
光散乱性粒子は、例えば、光学的に不活性な無機微粒子である。インク組成物が光散乱性粒子を含有する場合、画素部に照射された光源からの光を散乱させることができるため、優れた光学特性を得ることができる。
【０１００】
光散乱性粒子を構成する材料としては、例えば、タングステン、ジルコニウム、チタン、白金、ビスマス、ロジウム、パラジウム、銀、スズ、プラチナ、金等の単体金属；シリカ、硫酸バリウム、炭酸バリウム、炭酸カルシウム、タルク、クレー、カオリン、硫酸バリウム、炭酸バリウム、炭酸カルシウム、アルミナホワイト、酸化チタン、酸化マグネシウム、酸化バリウム、酸化アルミニウム、酸化ビスマス、酸化ジルコニウム、酸化亜鉛等の金属酸化物；炭酸マグネシウム、炭酸バリウム、次炭酸ビスマス、炭酸カルシウム等の金属炭酸塩；水酸化アルミニウム等の金属水酸化物；ジルコン酸バリウム、ジルコン酸カルシウム、チタン酸カルシウム、チタン酸バリウム、チタン酸ストロンチウム等の複合酸化物、次硝酸ビスマス等の金属塩などが挙げられる。光散乱性粒子は、吐出安定性に優れる観点及び外部量子効率の向上効果により優れる観点から、酸化チタン、アルミナ、酸化ジルコニウム、酸化亜鉛、炭酸カルシウム、硫酸バリウム、チタン酸バリウム及びシリカからなる群より選択される少なくとも１種を含むことが好ましく、酸化チタン、酸化ジルコニウム、酸化亜鉛及びチタン酸バリウムからなる群より選択される少なくとも１種を含むことがより好ましい。
【０１０１】
光散乱性粒子の形状は、球状、フィラメント状、不定形状等であってよい。しかしながら、光散乱性粒子としては、粒子形状として方向性の少ない粒子（例えば、球状、正四面体状等の粒子）を用いることが、インク組成物の均一性、流動性及び光散乱性をより高めることができ、優れた吐出安定性を得ることができる点で好ましい。
【０１０２】
光散乱性粒子は、表面の少なくとも一部がアルミナで覆われたものであってよい。光散乱性粒子の表面のうち、例えば、５０面積％以上がアルミナで覆われていてよく、光散乱性粒子の表面のすべてがアルミナで覆われていてもよい。この場合、光散乱性粒子は、アルミナで表面処理された、光散乱性粒子と言い換えることもできる。
【０１０３】
光散乱性粒子の表面の少なくとも一部をアルミナで覆う（アルミナにより表面処理する）方法としては、例えば、湿式処理法（光散乱性粒子スラリーにアルミニウム塩水溶液を添加し、溶液を中和することで光散乱性粒子の表面に吸着させる方法）が挙げられる。光散乱性粒子として、例えば、石原産業株式会社製の「ＭＰＴ−１４１」、「ＣＲ−５０」、「ＣＲ−５０−２」、「ＣＲ−５８」、「ＣＲ−５８−２」、「ＣＲ−６０」、「ＣＲ−６０−２」、テイカ株式会社製の「ＪＲ４０５」、「ＪＲ６０３」、「ＪＲ６０５」、「ＪＲ７０１」、「ＪＲ８０６」等の市販品を使用することも可能である。光散乱性粒子の表面は、アルミナと、シリカ、酸化亜鉛、酸化チタン、酸化ジルコニウム、及びステアリン酸、ポリシロキサン等の有機物等の他の成分とで覆われていてもよい。
【０１０４】
インク組成物中での光散乱性粒子の平均粒子径（体積平均径）は、吐出安定性に優れる観点及び外部量子効率の向上効果により優れる観点から、０．０５μｍ（５０ｎｍ）以上であってよく、０．２μｍ（２００ｎｍ）以上であってもよく、０．３μｍ（３００ｎｍ）以上であってもよい。インク組成物中での光散乱性粒子の平均粒子径（体積平均径）は、吐出安定性に優れる観点から、１．０μｍ（１０００ｎｍ）以下であってもよく、０．６μｍ（６００ｎｍ）以下であってもよく、０．４μｍ（４００ｎｍ）以下であってもよい。インク組成物中での光散乱性粒子の平均粒子径（体積平均径）は、０．０５〜１．０μｍ、０．０５〜０．６μｍ、０．０５〜０．４μｍ、０．２〜１．０μｍ、０．２〜０．６μｍ、０．２〜０．４μｍ、０．３〜１．０μｍ、０．３〜０．６μｍ、又は０．３〜０．４μｍであってもよい。このような平均粒子径（体積平均径）が得られやすい観点から、使用する光散乱性粒子の平均粒子径（体積平均径）は、０．０５μｍ以上であってよく、１．０μｍ以下であってもよい。本明細書中、インク組成物中での光散乱性粒子の平均粒子径（体積平均径）は、動的光散乱式ナノトラック粒度分布計により測定し、体積平均径を算出することにより得られる。また、使用する光散乱性粒子の平均粒子径（体積平均径）は、例えば透過型電子顕微鏡又は走査型電子顕微鏡により各粒子の粒子径を測定し、体積平均径を算出することにより得られる。
【０１０５】
インク組成物における光散乱性粒子の含有量は、外部量子効率の向上効果により優れる観点から、インク組成物の不揮発分の質量を基準として、０．１質量％以上であってよく、１質量％以上であってもよく、５質量％以上であってもよく、７質量％以上であってもよく、１０質量％以上であってもよく、１２質量％以上であってもよい。光散乱性粒子の含有量は、吐出安定性に優れる観点及び外部量子効率の向上効果により優れる観点から、インク組成物の不揮発分の質量を基準として、６０質量％以下であってよく、５０質量％以下であってもよく、４０質量％以下であってもよく、３０質量％以下であってもよく、２５質量％以下であってもよく、２０質量％以下であってもよく、１５質量％以下であってもよい。インク組成物が高分子分散剤を含む場合、光散乱性粒子の含有量を比較的多くした場合（例えば６０質量％程度とした場合）であっても光散乱性粒子を良好に分散させることができる。
【０１０６】
発光性ナノ結晶粒子の含有量に対する光散乱性粒子の含有量の質量比（光散乱性粒子／発光性ナノ結晶粒子）は、外部量子効率の向上効果に優れる観点から、０．１以上であってよく、０．２以上であってもよく、０．５以上であってもよい。質量比（光散乱性粒子／発光性ナノ結晶粒子）は、外部量子効率の向上効果により優れ、インクジェット印刷時の連続吐出性（吐出安定性）に優れる観点から、５．０以下であってよく、２．０以下であってもよく、１．５以下であってもよい。
【０１０７】
インク組成物における無機成分の含有量（例えば、発光性ナノ結晶粒子と光散乱性粒子の合計量）は、インクジェットインクとして適正な粘度が得られやすい観点から、インク組成物の不揮発分の質量を基準として、好ましくは３０質量％以上、より好ましくは４０質量％以上、更に好ましくは４５質量％以上である。インク組成物における無機成分の含有量（例えば、発光性ナノ結晶粒子と光散乱性粒子の合計量）は、インクジェットインクとして適正な粘度が得られやすい観点から、インク組成物の不揮発分の質量を基準として、好ましくは７０質量％以下、より好ましくは６５質量％以上以下、更に好ましくは６０質量％以下である。インク組成物における無機成分の含有量（例えば、発光性ナノ結晶粒子と光散乱性粒子の合計量）は、３０〜７０質量％、４０〜６５質量％、又は４５〜６０質量％であってよい。
【０１０８】
インク組成物は、本発明の効果を阻害しない範囲で、上述した成分以外の他の成分を更に含有していてもよい。他の成分としては、例えば、高分子分散剤、溶剤、酸化防止剤、チオール化合物等が挙げられる。
【０１０９】
［高分子分散剤］
高分子分散剤は、７５０以上の重量平均分子量を有し、かつ、光散乱性粒子に対し親和性を有する官能基を有する高分子化合物である。高分子分散剤は、光散乱性粒子を分散させる機能を有する。高分子分散剤は、光散乱性粒子に対し親和性を有する官能基を介して光散乱性粒子に吸着し、高分子分散剤同士の静電反発及び／又は立体反発により、光散乱性粒子をインク組成物中に分散させる。高分子分散剤は、光散乱性粒子の表面と結合して光散乱性粒子に吸着していることが好ましいが、発光性ナノ結晶粒子の表面に結合して発光性ナノ粒子に吸着していてもよく、インク組成物中に遊離していてもよい。
【０１１０】
ところで、従来のインク組成物を用いてインクジェット方式で画素部を形成する場合に吐出安定性が低下する原因の一つとして、発光性ナノ結晶粒子及び光散乱性粒子の凝集等が考えられる。そのため、発光性ナノ結晶粒子及び光散乱性粒子を微細化すること、発光性ナノ結晶粒子及び光散乱性粒子の含有量を減らすこと等により、吐出安定性を向上させることが考えられるが、この場合、外部量子効率の向上効果が低下しやすく、優れた吐出安定性と優れた外部量子効率とを両立し難い。これに対し、高分子分散剤を更に含有するインク組成物によれば、優れた吐出安定性と優れた外部量子効率とを両立することができる。このような効果が得られる理由は、明らかではないが、高分子分散剤によって、発光性ナノ結晶粒子及び光散乱性粒子（特に、光散乱性粒子）の凝集が顕著に抑制されるためであると推察される。
【０１１１】
光散乱性粒子に対し親和性を有する官能基としては、酸性官能基、塩基性官能基及び非イオン性官能基が挙げられる。酸性官能基は解離性のプロトンを有しており、アミン、水酸化物イオン等の塩基により中和されていてもよく、塩基性官能基は有機酸、無機酸等の酸により中和されていてもよい。
【０１１２】
酸性官能基としては、カルボキシル基（−ＣＯＯＨ）、スルホ基（−ＳＯ３Ｈ）、硫酸基（−ＯＳＯ３Ｈ）、ホスホン酸基（−ＰＯ（ＯＨ）３）、リン酸基（−ＯＰＯ（ＯＨ）３）、ホスフィン酸基（−ＰＯ（ＯＨ）−）、メルカプト基（−ＳＨ）、が挙げられる。
【０１１３】
塩基性官能基としては、一級、二級及び三級アミノ基、アンモニウム基、イミノ基、並びに、ピリジン、ピリミジン、ピラジン、イミダゾール、トリアゾール等の含窒素ヘテロ環基等が挙げられる。
【０１１４】
非イオン性官能基としては、ヒドロキシ基、エーテル基、チオエーテル基、スルフィニル基（−ＳＯ−）、スルホニル基（−ＳＯ２−）、カルボニル基、ホルミル基、エステル基、炭酸エステル基、アミド基、カルバモイル基、ウレイド基、チオアミド基、チオウレイド基、スルファモイル基、シアノ基、アルケニル基、アルキニル基、ホスフィンオキサイド基、ホスフィンスルフィド基が挙げられる。
【０１１５】
光散乱性粒子の分散安定性の観点、発光性ナノ結晶粒子が沈降するという副作用を起こしにくい観点、高分子分散剤の合成の容易性の観点、及び官能基の安定性の観点から、酸性官能基としては、カルボキシル基、スルホ基、ホスホン酸基及びリン酸基が好ましく用いられ、塩基性官能基としては、アミノ基が好ましく用いられる。これらの中でも、カルボキシル基、ホスホン酸基及びアミノ基がより好ましく用いられ、最も好ましくはアミノ基が用いられる。
【０１１６】
酸性官能基を有する高分子分散剤は酸価を有する。酸性官能基を有する高分子分散剤の酸価は、好ましくは１〜１５０ｍｇＫＯＨ／ｇである。酸価が１ｍｇＫＯＨ／ｇ以上であると、光散乱性粒子の充分な分散性が得られやすく、酸価が１５０ｍｇＫＯＨ／ｇ以下であると、画素部（インク組成物の硬化物）の保存安定性が低下しにくい。高分子分散剤の酸価は好ましくは５０ｍｇＫＯＨ／ｇ以下、より好ましくは４５ｍｇＫＯＨ／ｇ以下、更に好ましくは３５ｍｇＫＯＨ／ｇ以下、特に好ましくは３０ｍｇＫＯＨ／ｇ以下、特により好ましくは２４ｍｇＫＯＨ／ｇ以下である。
【０１１７】
高分子分散剤の酸価は、高分子分散剤ｐｇを、トルエンとエタノールとを体積比１：１で混合した混合溶液５０ｍＬ及びフェノールフタレイン試液１ｍＬに溶解させた試料液を準備し、０．１ｍｏｌ／Ｌエタノール製水酸化カリウム溶液（水酸化カリウム７．０ｇを蒸留水５．０ｍＬに溶解させ、９５ｖｏｌ％エタノールを加えることで１０００ｍＬに調整したもの）にて試料液が淡紅色を呈するまで滴定を行う。そして次式により酸価を算出できる。
酸価＝ｑ×ｒ×５．６１１／ｐ
式中、ｑは滴定に要した０．１ｍｏｌ／Ｌエタノール製水酸化カリウム溶液の滴定量（ｍＬ）を示し、ｒは滴定に要した０．１ｍｏｌ／Ｌエタノール製水酸化カリウム溶液の力価を示し、ｐは高分子分散剤の質量（ｇ）を示す。
【０１１８】
塩基性官能基を有する高分子分散剤はアミン価を有する。塩基性官能基を有する高分子分散剤のアミン価は、好ましくは１〜２００ｍｇＫＯＨ／ｇである。アミン価が１ｍｇＫＯＨ／ｇ以上であると、光散乱性粒子の充分な分散性が得られやすく、アミン価が２００ｍｇＫＯＨ／ｇ以下であると、画素部（インク組成物の硬化物）の保存安定性が低下しにくい。高分子分散剤のアミン価は、好ましくは５ｍｇＫＯＨ／ｇ以上であり、より好ましくは１０ｍｇＫＯＨ／ｇ以上である。高分子分散剤のアミン価は、好ましくは９０ｍｇＫＯＨ／ｇ以下であり、より好ましくは５０ｍｇＫＯＨ／ｇ以下である。
【０１１９】
高分子分散剤のアミン価は、高分子分散剤ｘｇを、トルエンとエタノールとを体積比１：１で混合した混合溶液５０ｍｌ及びブロモフェノールブルー試液１ｍｌに溶解させた試料液を準備し、０．５ｍｏｌ／Ｌ塩酸にて試料液が緑色を呈するまで滴定を行う。そして、次式によりアミン価を算出できる。
アミン価＝ｙ／ｘ×２８．０５
式中、ｙは滴定に要した０．５ｍｏｌ／Ｌ塩酸の滴定量（ｍｌ）を示し、ｘは高分子分散剤の質量（ｇ）を示す。
【０１２０】
高分子分散剤は、単一のモノマーの重合体（ホモポリマー）であってよく、複数種のモノマーの共重合体（コポリマー）であってもよい。また、高分子分散剤は、ランダム共重合体、ブロック共重合体又はグラフト共重合体のいずれであってもよい。また、高分子分散剤がグラフト共重合体である場合、くし形のグラフト共重合体であってよく、星形のグラフト共重合体であってもよい。高分子分散剤は、例えば、アクリル樹脂、ポリエステル樹脂、ポリウレタン樹脂、ポリアミド樹脂、ポリエーテル、フェノール樹脂、シリコーン樹脂、ポリウレア樹脂、アミノ樹脂、エポキシ樹脂、ポリエチレンイミン及びポリアリルアミン等のポリアミン、ポリイミドなどであってよい。
【０１２１】
高分子分散剤として、市販品を使用することも可能であり、市販品としては、味の素ファインテクノ株式会社製のアジスパーＰＢシリーズ、ＢＹＫ社製のＤＩＳＰＥＲＢＹＫシリーズ並びにＢＹＫ−シリーズ、ＢＡＳＦ社製のＥｆｋａシリーズ等を使用することができる。
【０１２２】
市販品としては、例えば、ビックケミー社製の「ＤＩＳＰＥＲＢＹＫ−１３０」、「ＤＩＳＰＥＲＢＹＫ−１６１」、「ＤＩＳＰＥＲＢＹＫ−１６２」、「ＤＩＳＰＥＲＢＹＫ−１６３」、「ＤＩＳＰＥＲＢＹＫ−１６４」、「ＤＩＳＰＥＲＢＹＫ−１６６」、「ＤＩＳＰＥＲＢＹＫ−１６７」、「ＤＩＳＰＥＲＢＹＫ−１６８」、「ＤＩＳＰＥＲＢＹＫ−１７０」、「ＤＩＳＰＥＲＢＹＫ−１７１」、「ＤＩＳＰＥＲＢＹＫ−１７４」、「ＤＩＳＰＥＲＢＹＫ−１８０」、「ＤＩＳＰＥＲＢＹＫ−１８２」、「ＤＩＳＰＥＲＢＹＫ−１８３」、「ＤＩＳＰＥＲＢＹＫ−１８４」、「ＤＩＳＰＥＲＢＹＫ−１８５」、「ＤＩＳＰＥＲＢＹＫ−２０００」、「ＤＩＳＰＥＲＢＹＫ−２００１」、「ＤＩＳＰＥＲＢＹＫ−２００８」、「ＤＩＳＰＥＲＢＹＫ−２００９」、「ＤＩＳＰＥＲＢＹＫ−２０２０」、「ＤＩＳＰＥＲＢＹＫ−２０２２」、「ＤＩＳＰＥＲＢＹＫ−２０２５」、「ＤＩＳＰＥＲＢＹＫ−２０５０」、「ＤＩＳＰＥＲＢＹＫ−２０７０」、「ＤＩＳＰＥＲＢＹＫ−２０９６」、「ＤＩＳＰＥＲＢＹＫ−２１５０」、「ＤＩＳＰＥＲＢＹＫ−２１５５」、「ＤＩＳＰＥＲＢＹＫ−２１６３」、「ＤＩＳＰＥＲＢＹＫ−２１６４」、「ＢＹＫ−ＬＰＮ２１１１６」及び「ＢＹＫ−ＬＰＮ６９１９」；ＢＡＳＦ社製の「ＥＦＫＡ４０１０」、「ＥＦＫＡ４０１５」、「ＥＦＫＡ４０４６」、「ＥＦＫＡ４０４７」、「ＥＦＫＡ４０６１」、「ＥＦＫＡ４０８０」、「ＥＦＫＡ４３００」、「ＥＦＫＡ４３１０」、「ＥＦＫＡ４３２０」、「ＥＦＫＡ４３３０」、「ＥＦＫＡ４３４０」、「ＥＦＫＡ４５６０」、「ＥＦＫＡ４５８５」、「ＥＦＫＡ５２０７」、「ＥＦＫＡ１５０１」、「ＥＦＫＡ１５０２」、「ＥＦＫＡ１５０３」及び「ＥＦＫＡ  ＰＸ−４７０１」；ルーブリゾール社製の「ソルスパース３０００」、「ソルスパース９０００」、「ソルスパース１３２４０」、「ソルスパース１３６５０」、「ソルスパース１３９４０」、「ソルスパース１１２００」、「ソルスパース１３９４０」、「ソルスパース１６０００」、「ソルスパース１７０００」、「ソルスパース１８０００」、「ソルスパース２００００」、「ソルスパース２１０００」、「ソルスパース２４０００」、「ソルスパース２６０００」、「ソルスパース２７０００」、「ソルスパース２８０００」、「ソルスパース３２０００」、「ソルスパース３２５００」、「ソルスパース３２５５０」、「ソルスパース３２６００」、「ソルスパース３３０００」、「ソルスパース３４７５０」、「ソルスパース３５１００」、「ソルスパース３５２００」、「ソルスパース３６０００」、「ソルスパース３７５００」、「ソルスパース３８５００」、「ソルスパース３９０００」、「ソルスパース４１０００」、「ソルスパース５４０００」、「ソルスパース７１０００」及び「ソルスパース７６５００」；味の素ファインテクノ株式会社製の「アジスパーＰＢ８２１」、「アジスパーＰＢ８２２」、「アジスパーＰＢ８８１」、「ＰＮ４１１」及び「ＰＡ１１１」；エボニック社製の「ＴＥＧＯ  Ｄｉｓｐｅｒｓ６５０」、「ＴＥＧＯ  Ｄｉｓｐｅｒｓ６６０Ｃ」、「ＴＥＧＯ  Ｄｉｓｐｅｒｓ６６２Ｃ」、「ＴＥＧＯ  Ｄｉｓｐｅｒｓ６７０」、��ＴＥＧＯ  Ｄｉｓｐｅｒｓ６８５」、「ＴＥＧＯ  Ｄｉｓｐｅｒｓ７００」、「ＴＥＧＯ  Ｄｉｓｐｅｒｓ７１０」及び「ＴＥＧＯ  Ｄｉｓｐｅｒｓ７６０Ｗ」；楠本化成製の「ディスパロンＤＡ―７０３―５０」、「ＤＡ−７０５」及び「ＤＡ−７２５」などを用いることができる。
【０１２３】
高分子分散剤としては、上記のような市販品以外にも、塩基性基を含有するカチオン性モノマー及び／又は酸性基を有するアニオン性モノマーと、疎水基を有するモノマーと、必要により他のモノマー（ノニオン性モノマー、親水基を有するモノマー等）とを共重合させて合成したものを用いることができる。カチオン性モノマー、アニオン性モノマー、疎水基を有するモノマー及び他のモノマーの詳細については、特開２００４−２５０５０２号公報の段落００３４〜００３６に記載のモノマーを挙げることができる。
【０１２４】
また、例えば、特開昭５４−３７０８２号公報、特開昭６１−１７４９３９号公報などに記載のポリアルキレンイミンとポリエステル化合物を反応させた化合物、特開平９−１６９８２１号公報に記載のポリアリルアミンの側鎖のアミノ基をポリエステルで修飾した化合物、特開平９−１７１２５３号公報に記載のポリエステル型マクロモノマーを共重合成分とするグラフト重合体、特開昭６０−１６６３１８号公報に記載のポリエステルポリオール付加ポリウレタン等が好適に挙げられる。
【０１２５】
高分子分散剤の重量平均分子量は、光散乱性粒子を良好に分散することができ、外部量子効率の向上効果をより向上させることができる観点から、１０００以上であってもよく、２０００以上であってもよく、３０００以上であってもよい。高分子分散剤の重量平均分子量は、光散乱性粒子を良好に分散することができ、外部量子効率の向上効果をより向上させることができ、また、インクジェットインクの粘度を吐出可能で安定吐出に適する粘度とする観点から、１０００００以下であってよく、５００００以下であってもよく、３００００以下であってもよい。
【０１２６】
高分子分散剤の含有量は、光散乱性粒子の分散性の観点から、光散乱性粒子１００質量部に対して、０．５質量部以上であってよく、２質量部以上であってもよく、５質量部以上であってもよい。高分子分散の含有量は、画素部（インク組成物の硬化物）の湿熱安定性の観点から、光散乱性粒子１００質量部に対して、５０質量部以下であってよく、３０質量部以下であってもよく、１０質量部以下であってもよい。
【０１２７】
［溶剤］
溶剤としては、例えば、エチレングリコールモノブチルエーテルアセテート、ジエチレングリコールモノブチルエーテルアセテート、ジエチレングリコールモノエチルエーテルアセテート、ジエチレングリコールジブチルエーテル、アジピン酸ジエチル、シュウ酸ジブチル、マロン酸ジメチル、マロン酸ジエチル、コハク酸ジメチル、コハク酸ジエチル、１，４−ブタンジオールジアセテート、グリセリルトリアセテートなどが挙げられる。
【０１２８】
溶剤の沸点は、インクジェットインクの連続吐出安定性の観点から、好ましくは１５０℃以上であり、より好ましくは１８０℃以上である。また、画素部の形成時には、インク組成物の硬化前にインク組成物から溶剤を除去する必要があるため、溶剤を除去しやすい観点から、溶剤の沸点は好ましくは３００℃以下である。
【０１２９】
溶剤は、好ましくは、沸点が１５０℃以上のアセテート化合物を含む。この場合、発光性ナノ結晶粒子と溶剤との間の親和性が向上し、発光性ナノ結晶粒子が優れた発光特性を発揮し得る。沸点が１５０℃以上のアセテート化合物の具体例としては、ジエチレングリコールモノエチルエーテルアセテート、エチレングリコールモノブチルエーテルアセテート、ジエチレングリコールモノブチルエーテルアセテート、ジプロピレングリコールメチルエーテルアセテート等のモノアセテート化合物、１，４−ブタンジオールジアセテート、プロピレングリコールジアセテート等のジアセテート化合物、グリセリルトリアセテート等のトリアセテート化合物などが挙げられる。
【０１３０】
本実施形態のインク組成物では光重合性化合物を用いるため、光重合性化合物中に無溶剤で光散乱性粒子及び発光性ナノ結晶粒子を分散させることが可能となる。そのため、本実施形態のインク組成物によれば、画素部を形成する際に溶剤を乾燥により除去する工程が不要となる。
【０１３１】
［酸化防止剤］
インク組成物が酸化防止剤を含む場合、外部量子効率の低下が抑制されやすくなり、より優れた外部量子効率の維持性能が得られる傾向がある。酸化防止剤としては、特に限定されず、例えば、フェノール系酸化防止剤、アミン系酸化防止剤、リン系酸化防止剤、イオウ系酸化防止剤等の従来公知の酸化防止剤を用いることができる。これらの中でも、リン系酸化防止剤が好ましく、亜リン酸トリエステル化合物がより好ましく用いられる。
【０１３２】
亜リン酸トリエステル化合物は、式：Ｐ（ＯＲ３）３で表される化合物であってよい。式中、複数のＲ３は、それぞれ独立に１価の有機基を示す。複数のＲ３のうちの２個のＲ３が、互いに結合して環を形成していてもよい。
【０１３３】
１価の有機基は、インクジェットインク中の他の成分（光重合性化合物等）との相溶性というインクジェットインクに特有の要求性能を充分に満たし、インクジェットインクの外部量子効率の低下が更に抑制できる観点から、好ましくは１価の炭化水素基である。１価の炭化水素基は、例えば、アルキル基、アリール基、アルケニル基等が挙げられる。１価の炭化水素基の炭素数は、１〜３０であってよく、溶解性の観点から４〜１８であってよい。
【０１３４】
アルキル基は、直鎖状であっても分岐状であってもよい。アルキル基としては、例えば、２−エチルヘキシル基、ブチル基、オクチル基、ノニル基、デシル基、イソデシル基、ドデシル基、ヘキサデシル基、オクタデシル基が挙げられる。
【０１３５】
アリール基としては、例えば、フェニル基、ナフチル基、ｔｅｒｔ−ブチルフェニル基、ジ−ｔｅｒｔ−ブチルフェニル基、オクチルフェニル基、ノニルフェニル基、イソデシルフェニル基、イソデシルフェニル基、イソデシルナフチル基が挙げられる。
【０１３６】
１価の炭化水素基は、外部量子効率の低下を更に抑制できる観点から、好ましくは、アルキル基又はアリール基であり、より好ましくはアルキル基又はフェニル基である。
【０１３７】
複数のＲ３の少なくとも２個が互いに同一であることが好ましい。複数のＲ３の少なくとも１個がフェニル基であることが好ましく、複数のＲ３の少なくとも２個がフェニル基であることがより好ましい。複数のＲ３のうち、好ましくは、少なくとも１個がフェニル基であり、１がアルキル基（好ましくは分岐状のアルキル基）である。つまり、亜リン酸トリエステル化合物は、好ましくは、少なくとも１個のフェニル基と１個のアルキル基とを有する。亜リン酸トリエステル化合物が上記の官能基を有する場合、インクジェットインク中の他の成分（光重合性化合物等）との相溶性というインクジェットインクに特有の要求性能を充分に満たし、インクジェットインクの蛍光量子収率の低下が更に抑制される。
【０１３８】
式（２）で表される化合物としては、具体的に、亜リン酸トリフェニル（トリフェニルホスファイト）、２−エチルヘキシルジフェニルホスファイト、ジフェニルオクチルホスファイト等が挙げられる。
【０１３９】
亜リン酸トリエステル化合物の含有量は、外部量子効率の低下がより抑制されるという観点から、インク組成物の不揮発分の質量を基準として、０．０１質量％以上であってよく、０．１質量％以上であってもよく、１質量％以上であってもよく、５質量％以上であってもよい。少量添加でも外部量子効率の低下をより効果的に抑制することができるため、亜リン酸トリエステル化合物の含有量は、インク組成物の不揮発分の質量を基準として、好ましくは１０質量％以下であり、より好ましくは７質量％以下であり、更に好ましくは５質量％以下であり、更により好ましくは３質量％以下である。亜リン酸トリエステル化合物の含有量が上記範囲内である場合、塗布膜形成時に、より良好な膜強度の確保が可能となることに加え、亜リン酸トリエステル化合物の表面へのブリードがより抑制され、かつ、優れた外部量子効率及びその維持性能の確保が可能となる。
【０１４０】
亜リン酸トリエステル化合物の含有量は、外部量子効率の低下がより抑制されるという観点から、光重合性化合物１００質量部に対して、０．０１質量部以上であってよく、０．１質量部以上であってもよく、０．５質量部以上であってもよく、１質量部以上であってもよく、３質量部以上であってもよい。少量添加でも外部量子効率の低下をより効果的に抑制することができるため、亜リン酸トリエステル化合物の含有量は、光重合性化合物１００質量部に対して、１０質量部以下であってよく、７質量部以下であってもよく、５質量部以下であってもよい。亜リン酸トリエステル化合物の含有量が上記範囲内である場合、塗布膜形成時に、より良好な膜強度の確保が可能となることに加え、亜リン酸トリエステル化合物の表面へのブリードをより抑制し、かつ、優れた外部量子効率及びその維持性能の確保が可能となる傾向にある。
【０１４１】
亜リン酸トリエステル系化合物は、室温（２５℃）で液体であっても、固体であってもよいが、好ましくは、インクジェットインク中の他の成分（光重合性化合物等）との相溶性というインクジェットインクに特有の要求性能を充分に満たし、外部量子効率の低下が更に抑制できる観点から、室温（２５℃）で液体である。亜リン酸トリエステル化合物の融点は、２０℃以下、又は１０℃以下であってよい。
【０１４２】
［チオール化合物］
インク組成物がチオール化合物を含む場合、外部量子効率の低下が抑制されやすくなり、より優れた外部量子効率の維持性能が得られる傾向がある。チオール化合物としては、特に限定されないが、一分子内に第１級のメルカプト基を２又は３個有する化合物が好ましく用いられる。第１級のメルカプト基とは、第１級炭素原子に結合したメルカプト基を意味する。すなわち、チオール化合物は、−ＣＨ２−ＳＨを部分構造として有している。チオール化合物の第１級のメルカプト基の数は、インク組成物の粘度の経時増加を抑制しやすい観点から、好ましくは２又は３個であり、より好ましくは２個である。
【０１４３】
チオール化合物が第１級のメルカプト基を有する場合、インク組成物の硬化を活性エネルギー線（例えば紫外線）の照射により行う場合に、例えば第２級又は第３級のメルカプト基（第２級又は第３級の炭素原子に結合したメルカプト基）を有するチオール化合物に比べて、より少ない露光量（照射量）で硬化可能となり、外部量子効率の低下がより抑制されやすくなる。
【０１４４】
チオール化合物は、第１級のメルカプト基に加えて、置換又は無置換の脂肪族炭化水素基を更に有していてよく、カルボニルオキシ基（−ＣＯＯ−）を更に有していてよい。チオール化合物は、吐出安定性がより向上する観点、漏れ光がより低減される観点、及び、外部量子効率の低下がより抑制される観点から、好ましくは、下記式（２）で表される部分構造を有する。
【化１０】
2020021033.tif 000011
【０１４５】
式（２）中、ｎは０以上の整数を示し、Ｘは、メチレン基（−ＣＨ２−）又はカルボニル基（−ＣＯ−）を示し、＊は結合手を示す。Ｘは、好ましくはカルボニル基である。ｎは、例えば、１〜１０であってよく、１〜５であってよい。Ｘがカルボニル基である場合、ｎは、好ましくは１又は２であり、更に好ましくは２である。
【０１４６】
チオール化合物は、吐出安定性がより向上すると共に、漏れ光が低減される観点、及び、外部量子効率の低下がより抑制される観点から、好ましくは、下記式（３）で表される化合物である。
【化１１】
2020021033.tif 000012
【０１４７】
式（３）中、Ｒ４はｍ価の炭化水素基を示し、ｍは２又は３を示し、ｎ及びＸは式（２）におけるｎと同義である。Ｒ４は、好ましくはｍ価の置換又は無置換の脂肪族炭化水素基である。Ｒ４の炭素数は、１以上、又は４以上であってよく、２０以下、又は１０以下であってよい。置換の脂肪族炭化水素基は、脂肪族炭化水素基の一部の水素原子がヒドロキシル基で置換されたものであってよく、脂肪族炭化水素基の一部の炭素原子が酸素原子で置換された基であってよい。置換の脂肪族炭化水素基は、例えば、（ポリ）オキシアルキレン基を含んでいてよい。ここで、「（ポリ）オキシアルキレン基」とは、オキシアルキレン基、及び、２以上のアルキレン基がエーテル結合で連結したポリオキシアルキレン基の少なくとも１種を意味する。（ポリ）オキシアルキレン基は、例えば（ポリ）オキシエチレン基であってよい。
【０１４８】
チオール化合物の２５℃における粘度は、例えば、インクジェット印刷時の吐出安定性の観点から、２０ｍＰａ・ｓ以上、又は１００ｍＰａ・ｓ以上であってもよく、２００ｍＰａ・ｓ以下、又は１７０Ｐａ・ｓ以下であってもよい。本明細書中、チオール化合物の粘度は、例えば、Ｅ型粘度計によって測定される粘度である。
【０１４９】
第１級のメルカプト基を３個有するチオール化合物としては、トリメチロールプロパントリス（３−メルカプトプロピオネート）を挙げることができる。第１級のメルカプト基を２個有するチオール化合物としては、テトラエチレングリコールビス（３−メルカプトプロピオネート）を挙げることができる。チオール化合物は、１種単独で用いてもよく、２種以上を組み合わせて用いてもよい。
【０１５０】
チオール化合物には市販品を用いることもできる。市販の第１級のメルカプト基を３個有するチオール化合物として、ＳＣ有機化学株式会社製の「ＴＭＭＰ」（商品名）及び「ＰＥＰＴ」（商品名）を挙げることができる。市販の第１級のメルカプト基を２個有するチオール化合物として、ＳＣ有機化学株式会社製の「ＥＧＭＰ−４」（商品名）を挙げることができる。
【０１５１】
チオール化合物の含有量は、インク組成物の粘度の経時増加の観点、外部量子効率の低下がより抑制される観点から、エチレン性不飽和モノマー１００質量部に対して、１．０質量部以上であってよく、８．０質量部以上であってもよく、１４．０質量部以上であってもよい。チオール化合物の含有量は、インク組成物の粘度の経時増加の観点から、エチレン性不飽和モノマー１００質量部に対して、３２．５質量部以下であってよく、２３．０質量部以下であってもよく、１５.０質量部以下であってもよい。
【０１５２】
以上説明したインク組成の４０℃における粘度は、例えば、インクジェット印刷時の吐出安定性の観点から、２ｍＰａ・ｓ以上であってよく、５ｍＰａ・ｓ以上であってもよく、７ｍＰａ・ｓ以上であってもよい。インク組成物の４０℃における粘度は、２０ｍＰａ・ｓ以下であってよく、１５ｍＰａ・ｓ以下であってもよく、１２ｍＰａ・ｓ以下であってもよい。インク組成物の４０℃における粘度は、例えば、２〜２０ｍＰａ・ｓ、２〜１５ｍＰａ・ｓ、２〜１２ｍＰａ・ｓ、５〜２０ｍＰａ・ｓ、５〜１５ｍＰａ・ｓ、５〜１２ｍＰａ・ｓ、７〜２０ｍＰａ・ｓ、７〜１５ｍＰａ・ｓ、又は７〜１２ｍＰａ・ｓであってもよい。本明細書中、インク組成物の粘度は、例えば、Ｅ型粘度計によって測定される粘度である。
【０１５３】
インク組成物の２３℃における粘度は、例えば、インクジェット印刷時の吐出安定性の観点から、５ｍＰａ・ｓ以上であってよく、１０ｍＰａ・ｓ以上であってもよく、１５ｍＰａ・ｓ以上であってもよい。インク組成物の２３℃における粘度は、４０ｍＰａ・ｓ以下であってよく、３５ｍＰａ・ｓ以下であってもよく、３０ｍＰａ・ｓ以下であってもよく、２５ｍＰａ・ｓ以下であってもよい。インク組成物の２３℃における粘度は、例えば、５〜４０ｍＰａ・ｓ、１０〜３５ｍＰａ・ｓ、１０〜３０ｍＰａ・ｓ、１５〜３０ｍＰａ・ｓ又は１５〜２５ｍＰａ・ｓであってよい。
【０１５４】
インク組成物の４０℃における粘度が２ｍＰａ・ｓ以上であるか、又は、インク組成物の２３℃における粘度が５ｍＰａ・ｓ以上である場合、吐出ヘッドのインク吐出孔の先端におけるインクジェットインクのメニスカス形状が安定するため、インクジェットインクの吐出制御（例えば、吐出量及び吐出のタイミングの制御）が容易となる。一方、インク組成物の４０℃における粘度が２０ｍＰａ・ｓ以下であるか、又は、インク組成物の４０℃における粘度が４０ｍＰａ・ｓ以下である場合、インク吐出孔からインクジェットインクを円滑に吐出させることができる。
【０１５５】
インク組成物の表面張力は、インクジェット方式に適した表面張力であることが好ましく、具体的には、２０〜４０ｍＮ／ｍの範囲であることが好ましく、２５〜３５ｍＮ／ｍであることがより好ましい。表面張力を当該範囲とすることで飛行曲がりの発生を抑制することができる。なお、飛行曲がりとは、インク組成物をインク吐出孔から吐出させたとき、インク組成物の着弾位置が目標位置に対して３０μｍ以上のずれを生じることをいう。表面張力が４０ｍＮ／ｍ以下である場合、インク吐出孔の先端におけるメニスカス形状が安定するため、インク組成物の吐出制御（例えば、吐出量及び吐出のタイミングの制御）が容易となる。一方、表面張力が２０ｍＮ／ｍ以上である場合、飛行曲がりの発生を抑制できる。すなわち、着弾すべき画素部形成領域に正確に着弾されずにインク組成物の充填が不充分な画素部が生じたり、着弾すべき画素部形成領域に隣接する画素部形成領域（又は画素部）にインク組成物が着弾し、色再現性が低下したりすることがない。
【０１５６】
本実施形態のインク組成物をインクジェット方式用のインク組成物として用いる場合には、圧電素子を用いた機械的吐出機構による、ピエゾジェット方式のインクジェット記録装置に適用することが好ましい。ピエゾジェット方式では、吐出に当たり、インク組成物が瞬間的に高温に晒されることがない。そのため、発光性ナノ結晶粒子の変質が起こり難く、画素部（光変換層）において、期待した通りの発光特性がより容易に得られやすい。
【０１５７】
以上、カラーフィルタ用インク組成物の一実施形態について説明したが、上述した実施形態のインク組成物は、インクジェット方式の他に、例えば、フォトリソグラフィ方式で用いることもできる。この場合、インク組成物は、バインダーポリマーとしてアルカリ可溶性樹脂を含有する。
【０１５８】
インク組成物をフォトグラフィー方式で用いる場合、まず、インク組成物を基材上に塗布し、インク組成物が溶剤を含有する場合には、さらにインク組成物を乾燥させて塗布膜を形成する。このようにして得られる塗布膜は、アルカリ現像液に可溶性であり、アルカリ現像液で処理されることでパターニングされる。この際、アルカリ現像液は、現像液の廃液処理の容易さ等の観点から、水溶液であることが大半を占めるため、インク組成物の塗布膜は水溶液で処理されることとなる。一方、発光性ナノ結晶粒子（量子ドット等）を用いたインク組成物の場合、発光性ナノ結晶粒子が水に対して不安定であり、発光性（例えば蛍光性）が水分により損なわれる。このため本実施形態においては、アルカリ現像液（水溶液）で処理する必要のない、インクジェット方式が好ましい。
【０１５９】
また、インク組成物の塗布膜に対してアルカリ現像液による処理を行わない場合でも、インク組成物がアルカリ可溶性である場合、インク組成物の塗布膜が大気中の水分を吸収しやすくなるため、時間が経過するにつれて発光性ナノ結晶粒子（量子ドット等）の発光性（例えば蛍光性）が損なわれてゆく。この観点から、本実施形態においては、インク組成物の塗布膜はアルカリ不溶性であることが好ましい。すなわち、本実施形態のインク組成物は、アルカリ不溶性の塗布膜を形成可能なインク組成物であることが好ましい。このようなインク組成物は、光重合性化合物として、アルカリ不溶性の光重合性化合物を用いることにより得ることができる。インク組成物の塗布膜がアルカリ不溶性であるとは、１質量％の水酸化カリウム水溶液に対する２５℃におけるインク組成物の塗布膜の溶解量が、インク組成物の塗布膜の全質量を基準として、３０質量％以下であることを意味する。インク組成物の塗布膜の上記溶解量は、好ましくは、１０質量％以下であり、より好ましくは３質量％以下である。なお、インク組成物がアルカリ不溶性の塗布膜を形成可能なインク組成物であることは、インク組成物を基材上に塗布した後、溶剤を含む場合８０℃、３分の条件で乾燥して得られる厚さ１μｍの塗布膜の、上記溶解量を測定することにより確認できる。
【０１６０】
＜インク組成物の製造方法＞
上述した実施形態のインク組成物は、例えば、上述したインク組成物の構成成分を混合し、分散処理を行うことで得られる。以下では、一例として、光散乱性粒子及び高分子分散剤を含有するインク組成物の製造方法を説明する。
【０１６１】
インク組成物の製造方法は、例えば、光散乱性粒子及び高分子分散剤を含有する、光散乱性粒子の分散体を用意する第１の工程と、光散乱性粒子の分散体及び発光性ナノ結晶粒子を混合する第２の工程と、を備える。この方法では、光散乱性粒子の分散体が光重合性化合物を更に含有してよく、第２の工程において、光重合性化合物を更に混合してもよい。この方法によれば、光散乱性粒子を充分に分散させることができる。そのため、画素部の光学特性（例えば外部量子効率）を向上させることができると共に、吐出安定性に優れる発光性インク組成物を容易に得ることができる。
【０１６２】
光散乱性粒子の分散体を用意する工程では、光散乱性粒子と、高分子分散剤と、場合により、光重合性化合物とを混合し、分散処理を行うことにより光散乱性粒子の分散体を調製してよい。混合及び分散処理は、ビーズミル、ペイントコンディショナー、遊星攪拌機、ジェットミル等の分散装置を用いて行ってよい。光散乱性粒子の分散性が良好となり、光散乱性粒子の平均粒子径を所望の範囲に調整しやすい観点から、ビーズミル又はペイントコンディショナーを用いることが好ましい。発光性ナノ結晶粒子と光散乱性粒子とを混合する前に光散乱性粒子と高分子分散剤とを混合することにより、光散乱性粒子をより充分に分散させることができる。そのため、優れた吐出安定性及び優れた外部量子効率をより一層容易に得ることができる。
【０１６３】
インク組成物の製造方法は、第２の工程の前に、発光性ナノ結晶粒子と、光重合性化合物とを含有する、発光性ナノ結晶粒子の分散体を用意する工程を更に備えていてもよい。この場合、第２の工程では、光散乱性粒子の分散体と、発光性ナノ結晶粒子の分散体と、を混合する。発光性ナノ結晶粒子の分散体を用意する工程では、発光性ナノ結晶粒子と、光重合性化合物とを混合し、分散処理を行うことにより発光性ナノ結晶粒子分散体を調製してよい。発光性ナノ結晶粒子としては、その表面に有機リガンドを有する発光性ナノ結晶粒子を用いてよい。すなわち、発光性ナノ結晶粒子分散体は、有機リガンドを更に含んでいてもよい。混合及び分散処理は、ビーズミル、ペイントコンディショナー、遊星攪拌機、ジェットミル等の分散装置を用いて行ってよい。発光性ナノ結晶粒子の分散性が良好となり、発光性ナノ結晶粒子の平均粒子径を所望の範囲に調整しやすい観点から、ビーズミル、ペイントコンディショナー又はジェットミルを用いることが好ましい。この方法によれば、発光性ナノ結晶粒子を充分に分散させることができる。そのため、画素部の光学特性（例えば外部量子効率）を向上させることができると共に、吐出安定性に優れるインク組成物を容易に得ることができる。
【０１６４】
この製造方法では、上述した成分以外の他の成分（例えば、溶剤、酸化防止剤、チオール化合物等）を更に用いてもよい。この場合、他の成分は、発光性ナノ結晶粒子分散体に含有させてもよく、光散乱性粒子分散体に含有させてもよい。また、他の成分を、発光性ナノ結晶粒子分散体と光散乱性粒子分散体とを混合して得られる組成物に混合してもよい。
【０１６５】
＜インク組成物の硬化物＞
一実施形態のインク組成物の硬化物（以下、「インク硬化物」ともいう。）は、発光性ナノ結晶粒子と、硬化成分とを含み、硬化成分は、エーテル環を有する構造単位を含む重合体を含有する。このインク硬化物は、例えば、上述した実施形態のインク組成物を硬化させることにより得ることができる。したがって、インク硬化物は、上述した実施形態のインク組成物に含まれる各成分（揮発分は除く）を含有していてよく、例えば、光散乱性粒子を更に含有していてよい。インク組成物を硬化させた場合、インク組成物中の有機成分の硬化物が硬化成分となる。
【０１６６】
インク硬化物に含有される発光性ナノ結晶粒子は、上述したインク組成物に含有される発光性ナノ結晶粒子であってよい。インク硬化物における発光性ナノ結晶粒子の含有量は、外部量子効率の向上効果により優れる観点及び優れた発光強度が得られる観点から、発光性インク組成物の硬化物の全質量を基準として、好ましくは２０質量％超であり、より好ましくは２３質量％以上であり、更に好ましくは２５質量％以上である。発光性ナノ結晶粒子の含有量は、画素部の信頼性に優れる観点及び優れた発光強度が得られる観点から、インク硬化物の全質量を基準として、好ましくは５０質量％以下である。同様の観点から、発光性ナノ結晶粒子の含有量は、インク硬化物の全質量を基準として、４０質量％以下であってもよく、３５質量％以下であってもよく、３０質量％以下であってもよい。
【０１６７】
インク硬化物に含有される重合体（エーテル環を有する構造単位を含む重合体）は、上述した第１の光重合性化合物の重合により得られる重合体（例えば、第１の光重合性化合物のラジカル重合体）であってよい。
【０１６８】
エーテル環を有する構造単位は、例えば、重合体の主鎖骨格を構成する構造単位であり、エーテル環を構成する炭素−炭素結合を介して他の構造単位（例えばエーテル環を有する構造単位）と結合する。エーテル環を有する構造単位における当該エーテル環は、４員環、５員環又は６員環であってよく、好ましくは５員環である。エーテル環を有する構造単位は、テトラヒドロフラン環を有する構造単位であることが好ましい。
【０１６９】
エーテル環を有する構造単位は、例えば、下記式（ＩＶ）で表される構造単位である。
【化１２】
2020021033.tif 000013
［式（ＩＶ）中、＊は結合手を示す。Ｘ１は式（Ｉ）におけるＸと同義であり、Ｙ１は式（Ｉ）におけるＹと同義である。重合体における複数のＸ１は互いに同一であっても異なっていてもよく、複数のＹ１は互いに同一であっても異なっていてもよい。］
【０１７０】
Ｘ１は、好ましくは上記式（ＩＩＩ）で表される基であり、Ｙ１は好ましくはメチレン基である。すなわち、エーテル環を有する構造単位は、好ましくは下記式（ＩＶａ）で表される構造単位である。
【化１３】
2020021033.tif 000014
［式（ＩＶａ）中、＊は結合手を示す。Ｒ１ａは式（ＩＩＩ）におけるＲ１と同義である。重合体における複数のＲ１ａは互いに同一であっても異なっていてもよい。］
【０１７１】
Ｒ１ａは、好ましくはアルキル基であり、より好ましくはメチル基である。
【０１７２】
エーテル環を有する構造単位を含む重合体は、式（ＩＶ）で表される構造単位のみからなっていてよく、式（ＩＶａ）で表される構造単位のみからなっていてもよい。エーテル環を有する構造単位を含む重合体は、式（ＩＶ）で表される構造単位に加えて、下記式（Ｖ）で表される構造単位を更に含んでいてもよい。
【化１４】
2020021033.tif 000015
［式（Ｖ）中、＊は結合手を示す。Ｘ２は式（Ｉ）におけるＸと同義であり、Ｙ２は式（Ｉ）におけるＹと同義である。重合体における複数のＸ２は互いに同一であっても異なっていてもよく、複数のＹ２は互いに同一であっても異なっていてもよい。Ｘ２はＸ１と同一であっても異なっていてもよい。Ｙ２はＹ１と同一であっても異なっていてもよい。］
【０１７３】
Ｘ２は、好ましくは上記式（ＩＩＩ）で表される基であり、Ｙ２は好ましくはメチレン基である。すなわち、式（Ｖ）で表される構造単位は、好ましくは下記式（Ｖａ）で表される構造単位である。
【化１５】
2020021033.tif 000016
［式（Ｖａ）中、＊は結合手を示す。Ｒ１ｂは式（ＩＩＩ）におけるＲ１と同義である。重合体における複数のＲ１ｂは互いに同一であっても異なっていてもよい。Ｒ１ａとＲ１ｂとは同一であっても異なっていてもよい。］
【０１７４】
Ｒ１ｂは、好ましくはアルキル基であり、より好ましくはメチル基である。
【０１７５】
エーテル環を有する構造単位を含む重合体は、式（ＩＶ）で表される構造単位及び下記式（Ｖ）で表される構造単位のみからなっていてよく、これらとは異なる他の構造単位を更に含んでいてもよい。エーテル環を有する構造単位を含む重合体は、式（ＩＶａ）で表される構造単位及び下記式（Ｖａ）で表される構造単位のみからなっていてもよい。
【０１７６】
エーテル環を有する構造単位を含む重合体における、式（ＩＶ）で表される構造単位と式（Ｖ）で表される構造単位との合計を１００とした場合、式（ＩＶ）で表される構造単位の割合は、９５以上、８０以上又は５０以上であってよい。重合体における、式（ＩＶ）で表される構造単位の割合は、好ましくは１００である。すなわち、重合体は、式（Ｖ）で表される構造単位を含まないことが好ましい。
【０１７７】
式（ＩＶａ）で表される構造単位と式（Ｖａ）で表される構造単位との合計を１００とした場合の式（ＩＶａ）で表される構造単位の割合は、９５以上、８０以上又は５０以上であってよい。重合体における、式（ＩＶａ）で表される構造単位の割合は、好ましくは１００である。
【０１７８】
インク硬化物における光散乱性粒子の含有量は、外部量子効率の向上効果により優れる観点から、インク硬化物の全質量を基準として、０．１質量％以上であってよく、１質量％以上であってもよく、５質量％以上であってもよく、７質量％以上であってもよく、１０質量％以上であってもよく、１２質量％以上であってもよい。光散乱性粒子の含有量は、外部量子効率の向上効果により優れる観点及び画素部の信頼性に優れる観点から、インク硬化物の全質量を基準として、６０質量％以下であってよく、５０質量％以下であってもよく、４０質量％以下であってもよく、３０質量％以下であってもよく、２５質量％以下であってもよく、２０質量％以下であってもよく、１５質量％以下であってもよい。
【０１７９】
＜インク組成物セット＞
一実施形態のインク組成物セットは、上述した実施形態のインク組成物を備える。インク組成物セットは、上述した実施形態のインク組成物（発光性のインク組成物）に加えて、発光性ナノ結晶粒子を含有しないインク組成物（非発光性のインク組成物）を備えていてよい。非発光性のインク組成物は、従来公知の光重合性のインク組成物であってよく、発光性ナノ結晶粒子を含まないこと以外は、上述した実施形態のインク組成物（発光性のインク組成物）と同様の組成であってもよい。
【０１８０】
非発光性のインク組成物は、発光性ナノ結晶粒子を含有しないため、非発光性のインク組成物により形成される画素部（非発光性のインク組成物の硬化物を含む画素部）に光を入射させた場合に画素部から出射する光は、入射光と略同一の波長を有する。したがって、非発光性のインク組成物は、光源からの光と同色の画素部を形成するために好適に用いられる。例えば、光源からの光が４２０〜４８０ｎｍの範囲の波長を有する光（青色光）である場合、非発光性インク組成物により形成される画素部は青色画素部となり得る。
【０１８１】
非発光性のインク組成物は、好ましくは光散乱性粒子を含有する。非発光性のインク組成物が光散乱性粒子を含有する場合、当該非発光性のインク組成物により形成される画素部によれば、画素部に入射した光を散乱させることができ、これにより、画素部からの出射光の、視野角における光強度差を低減することができる。
【０１８２】
＜光変換層及びカラーフィルタ＞
以下、上述した実施形態のインク組成物セットを用いて得られる光変換層及びカラーフィルタの詳細について、図面を参照しつつ説明する。なお、以下の説明において、同一又は相当要素には同一符号を用い、重複する説明は省略する。
【０１８３】
図１は、一実施形態のカラーフィルタの模式断面図である。図１に示すように、カラーフィルタ１００は、基材４０と、基材４０上に設けられた光変換層３０と、を備える。光変換層３０は、複数の画素部１０と、遮光部２０と、を備えている。
【０１８４】
光変換層３０は、画素部１０として、第１の画素部１０ａと、第２の画素部１０ｂと、第３の画素部１０ｃとを有している。第１の画素部１０ａと、第２の画素部１０ｂと、第３の画素部１０ｃとは、この順に繰り返すように格子状に配列されている。遮光部２０は、隣り合う画素部の間、すなわち、第１の画素部１０ａと第２の画素部１０ｂとの間、第２の画素部１０ｂと第３の画素部１０ｃとの間、第３の画素部１０ｃと第１の画素部１０ａとの間に設けられている。言い換えれば、これらの隣り合う画素部同士は、遮光部２０によって離間されている。
【０１８５】
第１の画素部１０ａ及び第２の画素部１０ｂは、それぞれ上述した実施形態のインク硬化物（例えば実施形態のインク組成物の硬化物）を含む発光性の画素部（発光性画素部）である。硬化物は、発光性ナノ結晶粒子と、硬化成分と、光散乱性粒子と、を含有する。硬化成分は、光重合性化合物の重合体を含む。すなわち、第１の画素部１０ａは、第１の硬化成分１３ａと、第１の硬化成分１３ａ中にそれぞれ分散された第１の発光性ナノ結晶粒子１１ａ及び第１の光散乱性粒子１２ａとを含む。同様に、第２の画素部１０ｂは、第２の硬化成分１３ｂと、第２の硬化成分１３ｂ中にそれぞれ分散された第２の発光性ナノ結晶粒子１１ｂ及び第２の光散乱性粒子１２ｂとを含む。第１の画素部１０ａ及び第２の画素部１０ｂにおいて、第１の硬化成分１３ａと第２の硬化成分１３ｂとは同一であっても異なっていてもよく、第１の光散乱性粒子１２ａと第２の光散乱性粒子１２ｂとは同一であっても異なっていてもよい。
【０１８６】
第１の発光性ナノ結晶粒子１１ａは、４２０〜４８０ｎｍの範囲の波長の光を吸収し６０５〜６６５ｎｍの範囲に発光ピーク波長を有する光を発する、赤色発光性のナノ結晶粒子である。すなわち、第１の画素部１０ａは、青色光を赤色光に変換するための赤色画素部と言い換えてよい。また、第２の発光性ナノ結晶粒子１１ｂは、４２０〜４８０ｎｍの範囲の波長の光を吸収し５００〜５６０ｎｍの範囲に発光ピーク波長を有する光を発する、緑色発光性のナノ結晶粒子である。すなわち、第２の画素部１０ｂは、青色光を緑色光に変換するための緑色画素部と言い換えてよい。
【０１８７】
発光性画素部における発光性ナノ結晶粒子の含有量及び光散乱性粒子の含有量は、インク硬化物における発光性ナノ結晶粒子の含有量及び光散乱性粒子の含有量として上述した範囲と同じであってよい。この際、「インク硬化物の全質量」は「画素部の全質量」と言い換えるものとする。
【０１８８】
第３の画素部１０ｃは、上述した非発光性のインク組成物の硬化物を含む非発光性の画素部（非発光性画素部）である。硬化物は、発光性ナノ結晶粒子を含有せず、光散乱性粒子と、硬化成分とを含有する。硬化成分は、例えば、光重合性化合物の重合体を含む。すなわち、第３の画素部１０ｃは、第３の硬化成分１３ｃと、第３の硬化成分１３ｃ中に分散された第３の光散乱性粒子１２ｃとを含む。第３の光散乱性粒子１２ｃは、第１の光散乱性粒子１２ａ及び第２の光散乱性粒子１２ｂと同一であっても異なっていてもよい。
【０１８９】
第３の画素部１０ｃは、例えば、４２０〜４８０ｎｍの範囲の波長の光に対し３０％以上の透過率（散乱光透過率）を有する。そのため、第３の画素部１０ｃは、４２０〜４８０ｎｍの範囲の波長の光を発する光源を用いる場合に、青色画素部として機能する。なお、第３の画素部１０ｃの透過率は、顕微分光装置により測定することができる。
【０１９０】
画素部（第１の画素部１０ａ、第２の画素部１０ｂ及び第３の画素部１０ｃ）の厚さは、例えば、１μｍ以上であってよく、２μｍ以上であってもよく、３μｍ以上であってもよい。画素部（第１の画素部１０ａ、第２の画素部１０ｂ及び第３の画素部１０ｃ）の厚さは、例えば、３０μｍ以下であってよく、２０μｍ以下であってもよく、１５μｍ以下であってもよい。
【０１９１】
遮光部２０は、隣り合う画素部を離間して混色を防ぐ目的及び光源からの光の漏れを防ぐ目的で設けられる、いわゆるブラックマトリックスである。遮光部２０を構成する材料は、特に限定されず、クロム等の金属の他、バインダーポリマーにカーボン微粒子、金属酸化物、無機顔料、有機顔料等の遮光性粒子を含有させた樹脂組成物の硬化物等を用いることができる。ここで用いられるバインダーポリマーとしては、ポリイミド樹脂、アクリル樹脂、エポキシ樹脂、ポリアクリルアミド、ポリビニルアルコール、ゼラチン、カゼイン、セルロース等の樹脂を１種又は２種以上混合したもの、感光性樹脂、Ｏ／Ｗエマルジョン型の樹脂組成物（例えば、反応性シリコーンをエマルジョン化したもの）などを用いることができる。遮光部２０の厚さは、例えば、０．５μｍ以上であってよく、１０μｍ以下であってよい。
【０１９２】
基材４０は、光透過性を有する透明基材であり、例えば、石英ガラス、パイレックス（登録商標）ガラス、合成石英板等の透明なガラス基板、透明樹脂フィルム、光学用樹脂フィルム等の透明なフレキシブル基材などを用いることができる。これらの中でも、ガラス中にアルカリ成分を含まない無アルカリガラスからなるガラス基板を用いることが好ましい。具体的には、コーニング社製の「７０５９ガラス」、「１７３７ガラス」、「イーグル２００」及び「イーグルＸＧ」、旭硝子社製の「ＡＮ１００」、日本電気硝子社製の「ＯＡ−１０Ｇ」及び「ＯＡ−１１」が好適である。これらは、熱膨脹率の小さい素材であり寸法安定性及び高温加熱処理における作業性に優れる。
【０１９３】
以上の光変換層３０を備えるカラーフィルタ１００は、４２０〜４８０ｎｍの範囲の波長の光を発する光源を用いる場合に好適に用いられる。
【０１９４】
カラーフィルタ１００は、例えば、基材４０上に遮光部２０をパターン状に形成した後、基材４０上の遮光部２０によって区画された画素部形成領域に、上述した実施形態のインク組成物（インクジェットインク）をインクジェット方式により選択的に付着させ、活性エネルギー線の照射又は加熱によりインク組成物を硬化させる方法により製造することができる。
【０１９５】
遮光部２０を形成させる方法は、基材４０の一面側の複数の画素部間の境界となる領域に、クロム等の金属薄膜、又は、遮光性粒子を含有させた樹脂組成物の薄膜を形成し、この薄膜をパターニングする方法等が挙げられる。金属薄膜は、例えば、スパッタリング法、真空蒸着法等により形成することができ、遮光性粒子を含有させた樹脂組成物の薄膜は、例えば、塗布、印刷等の方法により形成することができる。パターニングを行う方法としては、フォトリソグラフィ法等が挙げられる。
【０１９６】
インクジェット方式としては、エネルギー発生素子として電気熱変換体を用いたバブルジェット（登録商標）方式、或いは圧電素子を用いたピエゾジェット方式等が挙げられる。
【０１９７】
インク組成物の硬化を活性エネルギー線（例えば紫外線）の照射により行う場合、例えば、水銀ランプ、メタルハライドランプ、キセノンランプ、ＬＥＤ等を用いてよい。照射する光の波長は、例えば、２００ｎｍ以上であってよく、４４０ｎｍ以下であってよい。露光量は、例えば、１０ｍＪ／ｃｍ２以上であってよく、４０００ｍＪ／ｃｍ２以下であってよい。
【０１９８】
溶剤を揮発させるための乾燥温度は、例えば、５０℃で以上であってよく、１５０℃以下であってよい。乾燥時間は、例えば、３分以上であってよく、３０分以下であってよい。
【０１９９】
以上、カラーフィルタ及び光変換層、並びにこれらの製造方法の一実施形態について説明したが、本発明は上記実施形態に限定されない。
【０２００】
例えば、光変換層は、第３の画素部１０ｃに代えて又は第３の画素部１０ｃに加えて、青色発光性のナノ結晶粒子を含有するインク組成物の硬化物を含む画素部（青色画素部）を備えていてもよい。また、光変換層は、赤、緑、青以外の他の色の光を発するナノ結晶粒子を含有する発光性のインク組成物の硬化物を含む画素部（例えば黄色画素部）を備えていてもよい。これらの場合、光変換層の各画素部に含有される発光性ナノ結晶粒子のそれぞれは、同一の波長域に吸収極大波長を有することが好ましい。
【０２０１】
また、光変換層の画素部の少なくとも一部は、発光性ナノ結晶粒子以外の顔料を含有する組成物の硬化物を含むものであってもよい。
【０２０２】
また、カラーフィルタは、遮光部のパターン上に、遮光部よりも幅の狭い撥インク性を持つ材料からなる撥インク層を備えていてもよい。また、撥インク層を設けるのではなく、画素部形成領域を含む領域に、濡れ性可変層としての光触媒含有層をベタ塗り状に形成した後、当該光触媒含有層にフォトマスクを介して光を照射して露光を行い、画素部形成領域の親インク性を選択的に増大させてもよい。光触媒としては、酸化チタン、酸化亜鉛等が挙げられる。
【０２０３】
また、カラーフィルタは、基材と画素部との間に、ヒドロキシプロピルセルロース、ポリビニルアルコール、ゼラチン等を含むインク受容層を備えていてもよい。
【０２０４】
また、カラーフィルタは、画素部上に保護層を備えていてもよい。この保護層は、カラーフィルタを平坦化すると共に、画素部に含有される成分、又は、画素部に含有される成分及び光触媒含有層に含有される成分の液晶層への溶出を防止するために設けられるものである。保護層を構成する材料は、公知のカラーフィルタ用保護層として使用されているものを使用できる。
【０２０５】
また、カラーフィルタ及び光変換層の製造では、インクジェット方式ではなく、フォトリソグラフィ方式で画素部を形成してもよい。この場合、まず、基材にインク組成物を層状に塗工し、インク組成物層を形成する。次いで、インク組成物層をパターン状に露光した後、現像液を用いて現像する。このようにして、インク組成物の硬化物からなる画素部が形成される。現像液は、通常アルカリ性であるため、インク組成物の材料としてはアルカリ可溶性の材料が用いられる。ただし、材料の使用効率の観点では、インクジェット方式がフォトリソグラフィ方式よりも優れている。これはフォトリソグラフィ方式では、その原理上、材料のほぼ２／３以上を除去することとなり、材料が無駄になるからである。このため、本実施形態では、インクジェットインクを用い、インクジェット方式により画素部を形成することが好ましい。
【０２０６】
また、本実施形態の光変換層の画素部には、上記した発光性ナノ結晶粒子に加えて、発光性ナノ結晶粒子の発光色と概ね同色の顔料を更に含有させてもよい。例えば、液晶表示素子の画素部として、青色光を吸収して発光する発光性ナノ結晶粒子を含有する画素部を採用する場合、光源からの光として青色光乃至は４５０ｎｍにピークを持つ準白色光を用いるが、画素部における発光性ナノ結晶粒子の濃度が充分でない場合には、液晶表示素子を駆動させた際に光源からの光が光変換層を透過してしまう。この光源からの透過光（青色光、漏れ光）と、発光性ナノ結晶粒子が発する光とが混色してしまう。このような混色の発生による色再現性の低下を防止する観点から、光変換層の画素部に顔料を含有させてもよい。顔料を画素部に含有させるため、インク組成物に顔料を含有させてもよい。
【０２０７】
また、本実施形態の光変換層中の赤色画素部（Ｒ）、緑色画素部（Ｇ）、及び青色画素部（Ｂ）のうち、１種又は２種の発光性画素部を、発光性ナノ結晶粒子を含有させずに色材を含有させた画素部としてもよい。ここで使用し得る色材としては、公知の色材を使用することができ、例えば、赤色画素部（Ｒ）に用いる色材としては、ジケトピロロピロール顔料及び／又はアニオン性赤色有機染料が挙げられる。緑色画素部（Ｇ）に用いる色材としては、ハロゲン化銅フタロシニアン顔料、フタロシアニン系緑色染料、フタロシアニン系青色染料とアゾ系黄色有機染料との混合物からなる群から選ばれる少なくとも１種が挙げられる。青色画素部（Ｂ）に用いる色材としては、ε型銅フタロシニアン顔料及び／又はカチオン性青色有機染料が挙げられる。これらの色材の使用量は、光変換層に含有させる場合には、透過率の低下を防止できる観点から、画素部（インク組成物の硬化物）の全質量を基準として、１〜５質量％であることが好ましい。
【実施例】
【０２０８】
以下、実施例により本発明を具体的に説明する。ただし、本発明は下記の実施例のみに限定されるものではない。なお、実施例で用いた材料は全て、アルゴンガスを導入して溶存酸素をアルゴンガスに置換したものを用いた。酸化チタンについては、混合前に、１ｍｍＨｇの減圧下、４時間、１７５℃で加熱し、アルゴンガス雰囲気下で放冷したものを用いた。実施例で用いた液状の材料は、混合前にあらかじめ、モレキュラーシーブス３Ａで４８時間以上脱水して用いた。
【０２０９】
＜光重合性化合物の準備＞
以下の光重合性化合物を用意した。
・ＡＯＭＡ（２−アリルオキシメチルアクリル酸メチル、株式会社日本触媒製、商品名：ＦＸ−ＡＯ−ＭＡ）
・ＨＤＤＭＡ（１，６−ヘキサンジオールジメタクリレート、新中村化学工業株式会社製、商品名：ＮＫエステルＨＤ−Ｎ）
・ＥＯＥＯＥＡ（エトキシエトキシエチルアクリレート、ＭＩＷＯＮ社製、商品名：Ｍｉｒａｍｅｒ  Ｍ１７０）
【０２１０】
＜実施例１＞
（緑色発光性のＩｎＰ／ＺｎＳｅＳ／ＺｎＳナノ結晶粒子分散体の準備）
［緑色発光性ナノ結晶粒子のコア（ＩｎＰコア）の合成］
トリオクチルホスフィンオキサイド（ＴＯＰＯ）５ｇ、酢酸インジウム１．４６ｇ（５ｍｍｏｌ）及びラウリン酸３．１６ｇ（１５．８ｍｍｏｌ）を反応フラスコに添加し混合物を得た。窒素（Ｎ２）環境下において混合物を１６０℃にて４０分間加熱した後、真空下で２５０℃にて２０分間加熱した。次いで、反応温度（混合物の温度）を窒素（Ｎ２）環境の下で３００℃に昇温した。この温度で、１−オクタデセン（ＯＤＥ）３ｇとトリス（トリメチルシリル）ホスフィン０．２５ｇ（１ｍｍｏｌ）との混合物を反応フラスコに迅速に導入し、反応温度を２６０℃に維持した。５分後、ヒーターの除去により反応を停止させ、得られた反応溶液を室温に冷却した。次いで、トルエン８ｍｌ及びエタノール２０ｍｌをグローブボックス中の反応溶液に添加した。続いて遠心分離を行いＩｎＰナノ結晶粒子（ＩｎＰコア）を沈殿させた後、上澄みの傾瀉によってＩｎＰナノ結晶粒子（ＩｎＰコア）を得た。次いで、得られたＩｎＰナノ結晶粒子（ＩｎＰコア）をヘキサンに分散させて、ＩｎＰナノ結晶粒子（ＩｎＰコア）を５質量％含有する分散液（ヘキサン分散液）を得た。
【０２１１】
［緑色発光性ナノ結晶粒子のシェル（ＺｎＳｅＳ／ＺｎＳシェル）の合成］
上記で得られたＩｎＰナノ結晶粒子（ＩｎＰコア）のヘキサン分散液を反応フラスコに２．５ｇ加えた後、室温にて、オレイン酸０．７ｇを反応フラスコに添加し、温度を８０℃に上げた。次いで、この反応混合物中に、ＯＤＥ１ｍｌに溶解したジエチル亜鉛１４ｍｇ、ビス（トリメチルシリル）セレニド８ｍｇ及びヘキサメチルジシラチアン７ｍｇ（ＺｎＳｅＳ前駆体溶液）を滴下することによって、厚さが０．５モノレイヤーのＺｎＳｅＳシェルを形成させた。
【０２１２】
ＺｎＳｅＳ前駆体溶液の滴下後、反応温度を８０℃で１０分間保持した。次いで、温度を１４０℃に上げ、３０分間保持した。次に、この反応混合物中に、ＯＤＥ２ｍｌにジエチル亜鉛６９ｍｇ及びヘキサメチルジシラチアン６６ｍｇを溶解させて得られたＺｎＳ前駆体溶液を滴下することにより、厚さ２モノレイヤーのＺｎＳシェルを形成させた。ＺｎＳ前駆体溶液の滴下の１０分後に、ヒーターの除去により反応を停止させた。次いで、反応混合物を室温に冷却し、得られた白色沈殿物を遠心分離によって除去することにより、緑色発光性ＩｎＰ／ＺｎＳｅＳ／ＺｎＳナノ結晶粒子が分散した透明なナノ結晶粒子分散液（ＯＤＥ分散液）を得た。
【０２１３】
［ＩｎＰ／ＺｎＳｅＳ／ＺｎＳナノ結晶粒子用の有機リガンドの合成］
（有機リガンドの合成）
ポリエチレングリコール｜ａｖｅｒａｇｅ  Ｍｎ４００｜（Ｓｉｇｍａ−Ａｌｄｒｉｃｈ社製）をフラスコに投入した後、窒素ガス環境にて攪拌しながら、そこにポリエチレングリコール｜ａｖｅｒａｇｅ  Ｍｎ４００｜と等モル量の無水コハク酸（Ｓｉｇｍａ−Ａｌｄｒｉｃｈ社製）を添加した。フラスコの内温を８０℃に昇温し、８時間攪拌することにより、淡い黄色の粘稠な油状物として下記式（Ａ）で表される有機リガンドを得た。
【化１６】
2020021033.tif 000017
【０２１４】
［リガンド交換による緑色発光性ＩｎＰ／ＺｎＳｅＳ／ＺｎＳナノ結晶粒子分散体の作製］
上記有機リガンド３０ｍｇを上記で得られたＩｎＰ／ＺｎＳｅＳ／ＺｎＳナノ結晶粒子のＯＤＥ分散液１ｍｌに添加した。次いで、９０℃で５時間加熱することによりリガンド交換を行った。リガンド交換の進行に伴い、ナノ結晶粒子の凝集が見られた。リガンド交換終了後、上澄みの傾瀉を行い、ナノ結晶粒子を得た。次いで、得られたナノ結晶粒子にエタノール３ｍｌを加え、超音波処理して再分散させた。得られたナノ結晶粒子のエタノール分散液３ｍＬにｎ−ヘキサン１０ｍｌを添加した。続いて、遠心分離を行いナノ結晶粒子を沈殿させた後、上澄みの傾瀉及び真空下での乾燥によってナノ結晶粒子（上記有機リガンドで修飾されたＩｎＰ／ＺｎＳｅＳ／ＺｎＳナノ結晶粒子）を得た。有機リガンドで修飾されたナノ結晶粒子全量に占める有機リガンドの含有量は３０質量％であった。得られたナノ結晶粒子（上記有機リガンドで修飾されたＩｎＰ／ＺｎＳｅＳ／ＺｎＳナノ結晶粒子）を、分散体中の含有量が５０質量％となるように光重合性化合物中に分散させることにより、緑色発光性ナノ結晶粒子分散体を得た。光重合性化合物としては、ＡＯＭＡを用いた。分散体中のＡＯＭＡの含有量は５０質量％であった。
【０２１５】
（光散乱性粒子分散体の準備）
アルゴンガスで満たした容器内で、酸化チタン（商品名：ＣＲ−６０−２、石原産業株式会社製、平均粒子径（体積平均径）：２１０ｎｍ）を３３．０ｇと、高分子分散剤（商品名：アジスパーＰＢ−８２１、味の素ファインテクノ株式会社製）を１．０ｇと、ＡＯＭＡを２６．０ｇ混合した後、得られた混合物にジルコニアビーズ（直径：１．２５ｍｍ）を加え、ペイントコンディショナーを用いて２時間振とうさせることで混合物を分散処理し、ポリエステルメッシュフィルターにてジルコニアビーズを除去することで光散乱性粒子分散体１（酸化チタン含有量：５５質量％）を得た。
【０２１６】
（インク組成物の調製）
緑色発光性ナノ結晶粒子分散体と、光散乱性粒子分散体と、光重合開始剤であるフェニル（２，４，６−トリメチルベンゾイル）ホスフィン酸エチル（ＩＧＭ  ｒｅｓｉｎ社製、商品名：Ｏｍｎｉｒａｄ  ＴＰＯ−Ｌ、分子量：３１６）とを、インク組成物中の各成分の含有量が表１に示す含有量となるように配合し、アルゴンガスで満たした容器内で均一に混合した。その後、グローブボックス内で、混合物を孔径３μｍのフィルターでろ過した。さらに、アルゴンガスを得られた濾過物を入れた容器内に導入し、容器内をアルゴンガスで飽和させた。次いで、減圧してアルゴンガスを除去することにより、実施例１のインク組成物を得た。なお、表１に示す発光性ナノ結晶粒子の含有量には、有機リガンドの含有量（７．７質量部）が含まれる。
【０２１７】
＜実施例２＞
発光性ナノ結晶粒子分散液の調製の際に、光重合性化合物として、ＡＯＭＡとＨＤＤＭＡとを用いたこと、及び、インク組成物中の各成分の含有量が表１に示す含有量となるように各成分を配合したこと以外は、実施例１と同様にして実施例２のインク組成物を調製した。
【０２１８】
＜実施例３＞
インク組成物の調製の際に、緑色発光性ナノ結晶粒子分散体、光散乱性粒子分散体及び光重合開始剤に加えて、チオール化合物として、テトラエチレングリコールビス（３−メルカプトプロピオネート）（ＳＣ有機化学株式会社製、商品名：ＥＧＭＰ−４）を用いたこと、酸化防止剤として、２−エチルヘキシルジフェニルホスファイト（株式会社ＡＤＥＫＡ製、アデカスタブＣ）を用いたこと、並びに、インク組成物中の各成分の含有量が表１に示す含有量となるように各成分を配合したこと以外は、実施例１と同様にして実施例３のインク組成物を調製した。
【０２１９】
＜比較例１＞
発光性ナノ結晶粒子分散液の調製の際に、光重合性化合物として、ＡＯＭＡに代えてＥＯＥＯＥＡを用いたこと、及び、インク組成物中の各成分の含有量が表２に示す含有量となるように各成分を配合したこと以外は、実施例１と同様にして比較例１のインク組成物を調製した。
【０２２０】
＜評価＞
［評価用試料の作製］
各インク組成物を、ガラス基板上に、膜厚が１０μｍとなるように、スピンコーターにて大気中で塗布した。塗布膜を窒素雰囲気下、センエンジニアリング株式会社製コンベア式ＵＶ照射装置（商品名「ＵＶ３００１ＤＴ−１Ｃ」）で積算光量１０００ｍＪ／ｃｍ２になるようにＵＶを照射して硬化させて、ガラス基板上にインク組成物の硬化物からなる層（光変換層）を形成した。これにより、光変換層を有する基材である、各評価用試料を作製した。
【０２２１】
［外部量子効率（ＥＱＥ）評価］
面発光光源としてシーシーエス株式会社製の青色ＬＥＤ（ピーク発光波長：４５０ｎｍ）を用いた。測定装置は、大塚電子株式会社製の放射分光光度計（商品名「ＭＣＰＤ−９８００」）に積分球を接続し、青色ＬＥＤの上側に積分球を設置した。青色ＬＥＤと積分球との間に、作製した評価用試料を挿入し、青色ＬＥＤを点灯させて観測されるスペクトル、各波長における照度を測定した。
【０２２２】
上記の測定装置で測定されるスペクトル及び照度より、以下のようにして外部量子効率を求めた。外部量子効率は、光変換層に入射した光（光子）のうち、どの程度の割合で蛍光として観測者側に放射されるかを示す値である。従って、この値が大きければ光変換層が発光特性に優れていることを示しており、重要な評価指標である。
ＥＱＥ（％）＝Ｐ１（Ｇｒｅｅｎ）／Ｅ（Ｂｌｕｅ）×１００
【０２２３】
ここで、Ｅ（Ｂｌｕｅ）及びＰ１（Ｇｒｅｅｎ）はそれぞれ以下を表す。
Ｅ（Ｂｌｕｅ）：３８０〜４９０ｎｍの波長域における「照度×波長÷ｈｃ」の合計値を表す。
Ｐ１（Ｇｒｅｅｎ）：５００〜６５０ｎｍの波長域における「照度×波長÷ｈｃ」の合計値を表す。
これらは観測した光子数に相当する値である。なお、ｈは、プランク定数、ｃは光速を表す。
【０２２４】
上記評価用試料を作製した直後に測定したＥＱＥを初期の外部量子効率（ＥＱＥ０）とし、ＥＱＥ０を測定した後、長期間経過後のＥＱＥを測定するための加速試験として、上記評価用試料をＭＢＲＡＵＮ社製  グローブボックス（商品名「Ｌａｂｍａｓｔｅｒ  Ｐｒｏ  ＤＰ  」）中にて窒素雰囲気下で１週間保管する試験を行った。試験後、外部量子効率（ＥＱＥｈ）を測定し、下記式に基づきＥＱＥ維持率を算出した。結果を表１及び表２に示す。
ＥＱＥ維持率＝ＥＱＥｈ／ＥＱＥ０×１００
【０２２５】
［粘度評価］
インク組成物を、調製後、２３℃、５０％ＲＨの環境下で１週間保管した。保管後のインク組成物について、Ｅ型粘度計を用いて粘度測定を実施した。粘度測定は２５℃にて実施した。結果を表１及び表２に示す。
【０２２６】
［吐出安定性評価］
インク組成物を、調製後、２３℃、５０％ＲＨの環境下で１週間保管した。保管後のインク組成物について、インクジェットプリンター（富士フイルムＤｉｍａｔｉｘ社製、商品名「ＤＭＰ−２８３１」）を用いて吐出試験を実施した。吐出試験では、室温にてインク組成物を１０分間連続で吐出させた。なお、本インクジェットプリンターのインクを吐出するヘッド部には１６個のノズルが形成されており、１ノズル当たり、吐出一回あたりのインク組成物の使用量は１０ｐＬとした。実施例及び比較例のインク組成物の吐出安定性を以下の基準で評価した。結果を表１及び表２に示す。
Ａ：連続吐出可能（１６個のノズル中、１０ノズル以上で連続吐出可能）
Ｂ：連続吐出不可（１６個のノズル中、連続吐出可能なノズル数が９ノズル以下）
Ｃ：吐出不可
【０２２７】
【表１】
2020021033.tif 000018
【０２２８】
【表２】
2020021033.tif 000019
【符号の説明】
【０２２９】
１０…画素部、１０ａ…第１の画素部、１０ｂ…第２の画素部、１０ｃ…第３の画素部、１１ａ…第１の発光性ナノ結晶粒子、１１ｂ…第２の発光性ナノ結晶粒子、１２ａ…第１の光散乱性粒子、１２ｂ…第２の光散乱性粒子、１２ｃ…第３の光散乱性粒子、２０…遮光部、３０…光変換層、４０…基材、１００…カラーフィルタ。
【図１】
2020021033.tif 000021